(57)【要約】【課題】溶融成形物のヘイズ値が小さいオキソラン環を含むフッ素樹脂およびその製造方法を提供する。【解決手段】一般式（１）で表される残基単位を含み、加熱プレス成形品（厚み１ｍｍ）のヘイズ値が２％以下であるフッ素樹脂及びその製造方法。2020164781.tif 000019（式（１）中、Ｒｆ1、Ｒｆ2、Ｒｆ3及びＲｆ4はそれぞれ独立してフッ素原子、炭素数１〜７の直鎖状のパーフルオロアルキル基、炭素数３〜７の分岐状のパーフルオロアルキル基または、炭素数３〜７の環状のパーフルオロアルキル基からなる群の１種を示し、パーフルオロアルキル基はエーテル性酸素原子を有していてもよく、Ｒｆ1、Ｒｆ2、Ｒｆ3及びＲｆ4は互いに連結して炭素数４以上８以下の環を形成してもよく、該環はエーテル性酸素原子を含む環であってもよい。）【選択図】なし【特許請求の範囲】
【請求項１】
下記一般式（１）で表される残基単位を含み、加熱プレス成形品（厚み１ｍｍ）のヘイズ値が２％以下であるフッ素樹脂。
【化１】
2020164781.tif 000017
（式（１）中、Ｒｆ1、Ｒｆ2、Ｒｆ3及びＲｆ4はそれぞれ独立してフッ素原子、炭素数１〜７の直鎖状のパーフルオロアルキル基、炭素数３〜７の分岐状のパーフルオロアルキル基または、炭素数３〜７の環状のパーフルオロアルキル基からなる群の１種を示し、前記パーフルオロアルキル基はエーテル性酸素原子を有していてもよく、また、Ｒｆ1、Ｒｆ2、Ｒｆ3及びＲｆ4は互いに連結して炭素数４以上８以下の環を形成してもよく、該環はエーテル性酸素原子を含む環であってもよい。）
【請求項２】
フッ素樹脂を１，１，１，２，３，４，４，５，５，５−デカフルオロ−３−メトキシ−２−（トリフルオロメチル）ペンタンに溶解した際の不溶物の量がフッ素樹脂に対して０．２重量％以下である請求項１に記載のフッ素樹脂。
【請求項３】
フッ素樹脂の嵩密度が０．１〜１．５ｇ／ｃｍ3である請求項１又は２に記載のフッ素樹脂。
【請求項４】
フッ素樹脂の嵩密度が０．１２〜０．２５ｇ/ｃｍ3である請求項１又は２に記載のフッ素樹脂。
【請求項５】
フッ素樹脂の２８０℃２４時間加熱溶融成形品（厚み３ｍｍ）の黄色度が４以下である請求項１〜４のいずれかに記載のフッ素樹脂。
【請求項６】
フッ素樹脂の重量平均分子量が５×１０4〜３×１０5である請求項１〜５のいずれかに記載のフッ素樹脂。
【請求項７】
ラジカル重合開始剤の存在下、下記一般式（４）で表される単量体の重合を行って一般式（５）で表される残基単位を含むフッ素樹脂Ａを得る重合工程（１）、
重合工程で得られた一般式（５）で表される残基単位を含むフッ素樹脂Ａと、溶媒Ｓ２とを含む混合物から、不溶物を除去して、フッ素樹脂Ａ溶液を得る不溶物除去工程（２）、
不溶物除去工程で得られたフッ素樹脂Ａ溶液からフッ素樹脂Ａを析出させる析出工程（３）を含む、
加熱プレス成形品（厚み１ｍｍ）のヘイズ値が２％以下であるフッ素樹脂の製造方法。
【化２】
2020164781.tif 000018
（式（４）及び式（５）中、Ｒｆ5、Ｒｆ6、Ｒｆ7、Ｒｆ8はそれぞれ独立してフッ素原子、炭素数１〜７の直鎖状のパーフルオロアルキル基、炭素数３〜７の分岐状のパーフルオロアルキル基または、炭素数３〜７の環状のパーフルオロアルキル基からなる群の１種を示し、前記パーフルオロアルキル基はエーテル性酸素原子を有していてもよく、また、Ｒｆ5、Ｒｆ6、Ｒｆ7、Ｒｆ8は互いに連結して炭素数４以上８以下の環を形成してもよく、該環はエーテル性酸素原子を含む環であってもよい。）
【請求項８】
前記重合工程（１）は、以下の（１ａ）、（１ｂ）又は（１ｃ）のいずれかの工程である請求項７に記載の製造方法。
（１ａ）ラジカル重合開始剤及びフッ素樹脂Ａに対する良溶媒ｂ１の存在下、一般式（４）で表される単量体の重合を行い、フッ素樹脂Ａと良溶媒ｂ１とを含む混合物を得る工程、
（１ｂ）ラジカル重合開始剤及びフッ素樹脂Ａに対する貧溶媒ｃ１の存在下、一般式（４）で表される単量体の重合を行い、フッ素樹脂Ａを析出させ、析出したフッ素樹脂Ａを回収し、回収したフッ素樹脂Ａとフッ素樹脂Ａに対する良溶媒ｂ１とを混合して、フッ素樹脂Ａと良溶媒ｂ１とを含む混合物を得る工程。
（１ｃ）ラジカル重合開始剤及びフッ素樹脂Ａに対する貧溶媒ｃ１の存在下、一般式（４）で表される単量体の重合を行い、フッ素樹脂Ａを析出させ、フッ素樹脂Ａに対する良溶媒ｂ１を混合して、フッ素樹脂Ａと良溶媒ｂ１と貧溶媒ｃ１とを含む混合物を得る工程。
【請求項９】
工程（１ａ）は、ラジカル重合開始剤、フッ素樹脂Ａに対する良溶媒ｂ１に加えて、フッ素樹脂Ａに対する貧溶媒ｃ１の共存下に重合を行う、請求項８に記載の製造方法。
【請求項１０】
前記不溶物除去工程（２）は、以下の（２ａ）又は（２ｂ）のいずれかの工程である請求項７〜９のいずれかに記載の製造方法。
（２ａ）フッ素樹脂Ａと溶媒Ｓ２とを含む混合物をフィルターによりろ過して不溶物を除去する工程、
（２ｂ）フッ素樹脂Ａと溶媒Ｓ２とを含む混合物を遠心分離に供して不溶物を除去する工程。
【請求項１１】
溶媒Ｓ２が、フッ素樹脂Ａに対する良溶媒ｂ２又はフッ素樹脂Ａに対する良溶媒ｂ２及び貧溶媒ｃ２の混合溶媒である、請求項１０に記載の製造方法。
【請求項１２】
前記不溶物除去工程（２）が（２ａ）である請求項１０又は１１に記載の製造方法。
【請求項１３】
フィルターが、９９％補足粒子径が１０μｍ以下のフィルター又は孔径１０μｍ以下のスクリーンフィルターである、請求項１０〜１２のいずれかに記載の製造方法。
【請求項１４】
前記析出工程（３）が、以下の（３ａ）、（３ｂ）、（３ｃ）又は（３ｄ）のいずれかの工程である、請求項７〜１３のいずれかに記載の製造方法。
（３ａ）フッ素樹脂Ａ溶液の温度を低下させてフッ素樹脂Ａを析出させる工程、
（３ｂ）フッ素樹脂Ａ溶液をフッ素樹脂Ａに対する貧溶媒ｃ３に加えることによりフッ素樹脂Ａを析出させる工程、
（３ｃ）フッ素樹脂Ａ溶液に、フッ素樹脂Ａ溶液に対する貧溶媒ｃ３を加えることによりフッ素樹脂Ａを析出させる工程
（３ｄ）フッ素樹脂Ａ溶液から溶媒を揮発させることによりフッ素樹脂Ａを析出させる工程。
【請求項１５】
析出工程（３ａ）におけるフッ素樹脂Ａ溶液の溶媒が、フッ素樹脂Ａに対する良溶媒ｂ３とフッ素樹脂Ａに対する貧溶媒ｃ３との混合溶媒である請求項１４に記載の製造方法。
【請求項１６】
析出工程（３ａ）において、温度を低下させる前の溶液温度Ｔ１が３０℃以上であり、かつ、温度を低下させた後の溶液温度をＴ２とした場合に、Ｔ１−Ｔ２が５℃以上である請求項１４又は１５に記載の製造方法。
【請求項１７】
析出工程（３）で得られたフッ素樹脂Ａが析出している溶液又は貧溶媒添加工程（４）で貧溶媒ｃ４を添加した溶液からフッ素樹脂Ａを分離する分離工程（５）、及び分離したフッ素樹脂Ａを貧溶媒ｃ５で洗浄する洗浄工程（６）をさらに含む、請求項７〜１６のいずれかに記載の製造方法。
【請求項１８】
前記重合工程（１）が工程（１ｂ）であり、かつ
前記析出工程（３）が工程（３ａ）、（３ｂ）、（３ｃ）又は（３ｄ）である請求項１４〜１７のいずれかに記載の製造方法。
【請求項１９】
前記析出工程（３）が工程（３ａ）又は（３ｃ）である請求項１４〜１８のいずれかに記載の製造方法。
【請求項２０】
前記析出工程（３）が工程（３ａ）、（３ｂ）又は（３ｃ）の工程であり、溶媒Ｓ２が脂肪族含フッ素溶媒である請求項１４〜１７のいずれかに記載の製造方法。
【請求項２１】
前記不溶物除去工程（２）において除去される不溶物が一般式（１）で表される残基単位を含むフッ素樹脂を少なくとも含む請求項７〜２０のいずれかに記載の製造方法。
【発明の詳細な説明】
【技術分野】
【０００１】
本発明は、フッ素樹脂及びその製造方法に関する。
【背景技術】
【０００２】
非晶性フッ素樹脂は、透明性に優れ、撥液性、耐久性、電気特性等に優れるため、光学・電子分野などの様々な用途に用いられている。光学分野では、非晶性フッ素ポリマーは光導波路や半導体のフォトマスク用の防塵フィルムであるペリクル等の光学部材として用いられている。
【０００３】
なかでもオキソラン環を含むフッ素樹脂は嵩高い環構造を有するため非晶質で高い透明性および高い耐熱性を有する。また炭素、フッ素、酸素からのみ構成されることで高い電気特性、耐薬品性、防水性、撥液發油性を有する。さらに非晶性であることから溶融成形加工が可能である。
【０００４】
非特許文献１には、オキソラン環を含むフッ素樹脂の１種である、パーフルオロ−２−メチレン−４−メチル−１，３−ジオキソラン（ＰＦＭＭＤ）のポリマー（ポリＰＦＭＭＤ）の合成および特性に関する記載がある。ポリＰＦＭＭＤは耐熱性に優れる。
【先行技術文献】
【非特許文献】
【０００５】
【非特許文献１】Ｍａｃｒｏｍｏｌｅｃｕｌｅｓ  ２００５，３８，４２３７−４２４５
【発明の概要】
【発明が解決しようとする課題】
【０００６】
本発明者らの検討によれば、非特許文献１の方法で作製した樹脂は、溶融成形物のヘイズ値が高いという課題があった。
【０００７】
本発明は上記オキソラン環を含むフッ素樹脂における課題を解決することを目的とし、具体的には、溶融成形物のヘイズ値が小さいオキソラン環を含むフッ素樹脂およびその製造方法を提供することを目的とする。
【課題を解決するための手段】
【０００８】
本発明は以下の通りである。
［１］
下記一般式（１）で表される残基単位を含み、加熱プレス成形品（厚み１ｍｍ）のヘイズ値が２％以下であるフッ素樹脂。
【化１】
2020164781.tif 000002
（式（１）中、Ｒｆ1、Ｒｆ2、Ｒｆ3及びＲｆ4はそれぞれ独立してフッ素原子、炭素数１〜７の直鎖状のパーフルオロアルキル基、炭素数３〜７の分岐状のパーフルオロアルキル基または、炭素数３〜７の環状のパーフルオロアルキル基からなる群の１種を示し、前記パーフルオロアルキル基はエーテル性酸素原子を有していてもよく、また、Ｒｆ1、Ｒｆ2、Ｒｆ3及びＲｆ4は互いに連結して炭素数４以上８以下の環を形成してもよく、該環はエーテル性酸素原子を含む環であってもよい。）
［２］
フッ素樹脂を１，１，１，２，３，４，４，５，５，５−デカフルオロ−３−メトキシ−２−（トリフルオロメチル）ペンタンに溶解した際の不溶物の量がフッ素樹脂に対して０．２重量％以下である［１］に記載のフッ素樹脂。
［３］
フッ素樹脂の嵩密度が０．１〜１．５ｇ／ｃｍ3である［１］又は［２］に記載のフッ素樹脂。
［４］
フッ素樹脂の嵩密度が０．１２〜０．２５ｇ/ｃｍ3である［１］又は［２］に記載のフッ素樹脂。
［５］
フッ素樹脂の２８０℃２４時間加熱溶融成形品（厚み３ｍｍ）の黄色度が４以下である［１］〜［４］のいずれかに記載のフッ素樹脂。
［６］
フッ素樹脂の重量平均分子量が５×１０4〜３×１０5である［１］〜［５］のいずれかに記載のフッ素樹脂。
［７］
ラジカル重合開始剤の存在下、下記一般式（４）で表される単量体の重合を行って一般式（５）で表される残基単位を含むフッ素樹脂Ａを得る重合工程（１）、
重合工程で得られた一般式（５）で表される残基単位を含むフッ素樹脂Ａと、溶媒Ｓ２とを含む混合物から、不溶物を除去して、フッ素樹脂Ａ溶液を得る不溶物除去工程（２）、
不溶物除去工程で得られたフッ素樹脂Ａ溶液からフッ素樹脂Ａを析出させる析出工程（３）を含む、
加熱プレス成形品（厚み１ｍｍ）のヘイズ値が２％以下であるフッ素樹脂の製造方法。
【化２】
2020164781.tif 000003
（式（４）及び式（５）中、Ｒｆ5、Ｒｆ6、Ｒｆ7、Ｒｆ8はそれぞれ独立してフッ素原子、炭素数１〜７の直鎖状のパーフルオロアルキル基、炭素数３〜７の分岐状のパーフルオロアルキル基または、炭素数３〜７の環状のパーフルオロアルキル基からなる群の１種を示し、前記パーフルオロアルキル基はエーテル性酸素原子を有していてもよく、また、Ｒｆ5、Ｒｆ6、Ｒｆ7、Ｒｆ8は互いに連結して炭素数４以上８以下の環を形成してもよく、該環はエーテル性酸素原子を含む環であってもよい。）
［８］
前記重合工程（１）は、以下の（１ａ）、（１ｂ）又は（１ｃ）のいずれかの工程である［７］に記載の製造方法。
（１ａ）ラジカル重合開始剤及びフッ素樹脂Ａに対する良溶媒ｂ１の存在下、一般式（４）で表される単量体の重合を行い、フッ素樹脂Ａと良溶媒ｂ１とを含む混合物を得る工程、
（１ｂ）ラジカル重合開始剤及びフッ素樹脂Ａに対する貧溶媒ｃ１の存在下、一般式（４）で表される単量体の重合を行い、フッ素樹脂Ａを析出させ、析出したフッ素樹脂Ａを回収し、回収したフッ素樹脂Ａとフッ素樹脂Ａに対する良溶媒ｂ１とを混合して、フッ素樹脂Ａと良溶媒ｂ１とを含む混合物を得る工程。
（１ｃ）ラジカル重合開始剤及びフッ素樹脂Ａに対する貧溶媒ｃ１の存在下、一般式（４）で表される単量体の重合を行い、フッ素樹脂Ａを析出させ、フッ素樹脂Ａに対する良溶媒ｂ１を混合して、フッ素樹脂Ａと良溶媒ｂ１と貧溶媒ｃ１とを含む混合物を得る工程。
［９］
工程（１ａ）は、ラジカル重合開始剤、フッ素樹脂Ａに対する良溶媒ｂ１に加えて、フッ素樹脂Ａに対する貧溶媒ｃ１の共存下に重合を行う、［８］に記載の製造方法。
［１０］
前記不溶物除去工程（２）は、以下の（２ａ）又は（２ｂ）のいずれかの工程である［７］〜［９］のいずれかに記載の製造方法。
（２ａ）フッ素樹脂Ａと溶媒Ｓ２とを含む混合物をフィルターによりろ過して不溶物を除去する工程、
（２ｂ）フッ素樹脂Ａと溶媒Ｓ２とを含む混合物を遠心分離に供して不溶物を除去する工程。
［１１］
溶媒Ｓ２が、フッ素樹脂Ａに対する良溶媒ｂ２又はフッ素樹脂Ａに対する良溶媒ｂ２及び貧溶媒ｃ２の混合溶媒である、［１０］に記載の製造方法。
［１２］
前記不溶物除去工程（２）が（２ａ）である［１０］又は［１１］に記載の製造方法。
［１３］
フィルターが、９９％補足粒子径が１０μｍ以下のフィルター又は孔径１０μｍ以下のスクリーンフィルターである、［１０］〜［１２］のいずれかに記載の製造方法。
［１４］
前記析出工程（３）が、以下の（３ａ）、（３ｂ）、（３ｃ）又は（３ｄ）のいずれかの工程である、［７］〜［１３］のいずれかに記載の製造方法。
（３ａ）フッ素樹脂Ａ溶液の温度を低下させてフッ素樹脂Ａを析出させる工程、
（３ｂ）フッ素樹脂Ａ溶液をフッ素樹脂Ａに対する貧溶媒ｃ３に加えることによりフッ素樹脂Ａを析出させる工程、
（３ｃ）フッ素樹脂Ａ溶液に、フッ素樹脂Ａ溶液に対する貧溶媒ｃ３を加えることによりフッ素樹脂Ａを析出させる工程
（３ｄ）フッ素樹脂Ａ溶液から溶媒を揮発させることによりフッ素樹脂Ａを析出させる工程。
［１５］
析出工程（３ａ）におけるフッ素樹脂Ａ溶液の溶媒が、フッ素樹脂Ａに対する良溶媒ｂ３とフッ素樹脂Ａに対する貧溶媒ｃ３との混合溶媒である［１４］に記載の製造方法。
［１６］
析出工程（３ａ）において、温度を低下させる前の溶液温度Ｔ１が３０℃以上であり、かつ、温度を低下させた後の溶液温度をＴ２とした場合に、Ｔ１−Ｔ２が５℃以上である［１４］又は［１５］に記載の製造方法。
［１７］
析出工程（３）で得られたフッ素樹脂Ａが析出している溶液又は貧溶媒添加工程（４）で貧溶媒ｃ４を添加した溶液からフッ素樹脂Ａを分離する分離工程（５）、及び分離したフッ素樹脂Ａを貧溶媒ｃ５で洗浄する洗浄工程（６）をさらに含む、［７］〜［１６］のいずれかに記載の製造方法。
［１８］
前記重合工程（１）が工程（１ｂ）であり、かつ
前記析出工程（３）が工程（３ａ）、（３ｂ）、（３ｃ）又は（３ｄ）である［１４］〜［１７］のいずれかに記載の製造方法。
［１９］
前記析出工程（３）が工程（３ａ）又は（３ｃ）である［１４］〜［１８］のいずれかに記載の製造方法。
［２０］
前記析出工程（３）が工程（３ａ）、（３ｂ）又は（３ｃ）のいずれかの工程であり、溶媒Ｓ２が脂肪族含フッ素溶媒である請求項１４〜１７のいずれかに記載の製造方法。
［２１］
前記不溶物除去工程（２）において除去される不溶物が一般式（１）で表される残基単位を含むフッ素樹脂を少なくとも含む請求項７〜２０のいずれかに記載の製造方法。
【発明の効果】
【０００９】
本発明によれば、一般式（１）で表される残基単位を含み、加熱プレス成形品（厚み１ｍｍ）のヘイズ値が２％以下であるフッ素樹脂を提供することができる。
【発明を実施するための形態】
【００１０】
＜フッ素樹脂＞
本発明は、下記一般式（１）で表される残基単位を含み、加熱プレス成形品（厚み１ｍｍ）のヘイズ値が２％以下であるフッ素樹脂に関する。
【化３】
2020164781.tif 000004
（式（１）中、Ｒｆ1、Ｒｆ2、Ｒｆ3及びＲｆ4はそれぞれ独立してフッ素原子、炭素数１〜７の直鎖状のパーフルオロアルキル基、炭素数３〜７の分岐状のパーフルオロアルキル基または、炭素数３〜７の環状のパーフルオロアルキル基からなる群の１種を示し、前記パーフルオロアルキル基はエーテル性酸素原子を有していてもよく、また、Ｒｆ1、Ｒｆ2、Ｒｆ3及びＲｆ4は互いに連結して炭素数４以上８以下の環を形成してもよく、該環はエーテル性酸素原子を含む環であってもよい。）
以下に発明を詳細に説明する。
【００１１】
本発明は、特定の一般式（１）で表される残基単位を含むフッ素樹脂である。そして、本発明のフッ素樹脂は特定の一般式（１）に含まれる嵩高い環構造を有するため非晶質で高い透明性および高い耐熱性を有する。また炭素、フッ素、酸素からのみ構成されることで高い電気特性、耐薬品性、防水性、撥液發油性を有する。
【００１２】
本発明における一般式（１）で表される残基単位中のＲｆ1、Ｒｆ2、Ｒｆ3、Ｒｆ4基はそれぞれ独立してフッ素原子、炭素数１〜７の直鎖状のパーフルオロアルキル基、炭素数３〜７の分岐状のパーフルオロアルキル基、または炭素数３〜７の環状のパーフルオロアルキル基からなる群の１種を示す。前記パーフルオロアルキル基はエーテル性酸素原子を有していてもよい。また、Ｒｆ1、Ｒｆ2、Ｒｆ3、Ｒｆ4は互いに連結して炭素数４以上８以下の環を形成してもよく、該環はエーテル性酸素原子を含む環であってもよい。一般式（１）中のＲｆ1、Ｒｆ2、Ｒｆ3、Ｒｆ4は、後述する一般式（４）および（５）中のＲｆ5、Ｒｆ6、Ｒｆ7、Ｒｆ8とそれぞれ同義であり、以下に説明するＲｆ1、Ｒｆ2、Ｒｆ3、Ｒｆ4の具体例は、Ｒｆ5、Ｒｆ6、Ｒｆ7、Ｒｆ8の具体例でもある。
【００１３】
炭素数１〜７の直鎖状パーフルオロアルキル基としては、例えば、トリフルオロメチル基、ペンタフルオロエチル基、ヘプタフルオロプロピル基、ノナフルオロブチル基、ウンデカフルオロペンチル基、トリデカフルオロヘキシル基、ペンタデカフルオロヘプチル基等が挙げられる。炭素数３〜７の分岐状パーフルオロアルキル基としては、例えば、ヘプタフルオロイソプロピル基、ノナフルオロイソブチル基、ノナフルオロｓｅｃ−ブチル基、ノナフルオロｔｅｒｔ−ブチル基等が挙げられる。炭素数３〜７の環状パーフルオロアルキル基としては、例えば、ヘプタフルオロシクロプロピル基、ノナフルオロシクロブチル基、トリデカフルオロシクロヘキシル基等が挙げられる。炭素数１〜７のエーテル性酸素原子を有していてもよい直鎖状パーフルオロアルキル基としては、例えば、−ＣＦ2ＯＣＦ3基、−（ＣＦ2）2ＯＣＦ3基、−（ＣＦ2）2ＯＣＦ2ＣＦ3基等が挙げられる。炭素数３〜７のエーテル性酸素原子を有していてもよい環状パーフルオロアルキル基としては、例えば、２−（２，３，３，４，４，５，５，６，６−デカフルオロ）−ピリニル基、４−（２，３，３，４，４，５，５，６，６−デカフルオロ）−ピリニル基、２−（２，３，３，４，４，５，５−ヘプタフルオロ）−フラニル基等が挙げられる。
【００１４】
Ｒｆ1、Ｒｆ2、Ｒｆ3、Ｒｆ4の少なくともいずれか１種が炭素数１〜７の直鎖状のパーフルオロアルキル基、炭素数３〜７の分岐状のパーフルオロアルキル基または炭素数３〜７環状のパーフルオロアルキル基からなる群の１種であるフッ素樹脂が、優れた耐熱性を示すという観点から好ましい。
【００１５】
一般式（１）で表される残基単位の具体例としては、例えば下記式（２）で表される各種残基単位が挙げられる。
【００１６】
【化４】
2020164781.tif 000005
【００１７】
このなかでも、耐熱性、成型加工性に優れるため、下記一般式（３）で表される残基単位を含むフッ素樹脂が好ましく、パーフルオロ（４−メチル−２−メチレン−１，３−ジオキソラン）残基単位を含むフッ素樹脂がより好ましい。
【００１８】
【化５】
2020164781.tif 000006
【００１９】
本発明のフッ素樹脂は、溶融成形品（厚み１ｍｍ）のヘイズ値が２％以下である。加熱プレス成形品（厚み１ｍｍ）のヘイズ値が２％以下であることで、光学部材として用いた場合の透明性に優れ、性能に優れた光学部材が得られるという利点が有る。加熱プレス成形品（厚み１ｍｍ）のヘイズ値が２％以下である本発明のフッ素樹脂の製造方法は、後述する。ヘイズ値は、以下の方法により測定される。厚さ１ｍｍの板の中央がくり抜いてある金型を、ポリイミドフィルムを乗せた平滑な金属板の上に乗せ、フッ素樹脂をくり抜いてある箇所に乗せ、その上にポリイミドフィルム、金属板を乗せて挟み、プレス機に乗せ、圧力をかけずに２８０℃で１０分間加熱した後、プレス機で圧力１０MＰa、２８０℃で１０分間加熱プレスした後、脱圧と圧力１０ＭＰａをかけ加熱プレスすることを５分間繰り返した後、プレス機で２８０℃、圧力１０ＭＰａで１０分間加熱プレスを行い、その後脱圧し、金属板で挟んだ成形物を更に冷却用の金属板で挟み冷却することで加熱プレス成形品（厚さ１ｍｍ）を得た。得られた加熱プレス成形品（厚さ１ｍｍ）について、日本電色工業（株）製ヘーズメーターＮＤＨ５０００（光源：白色ＬＥＤ）を用いてＪＩＳ  Ｋ７１３６に従って測定することで、ヘイズ（％）を求める。
【００２０】
本発明のフッ素樹脂は、加熱プレス成形品（厚み１ｍｍ）のヘイズ値が２％以下であり、好ましくは１％以下であり、より好ましくは０．８％以下であり、より好ましくは０．５％以下である。ヘイズ値の下限はなく、低ければ低いほど好ましいが、例えば０．０１％以上を挙げることができる。
【００２１】
本発明のフッ素樹脂は、好ましくは、２８０℃２４時間加熱溶融成形品（厚み３ｍｍ）の黄色度（以下、「ＹＩ」ともいう。）が６以下である。溶融成形品（厚み３ｍｍ）の黄色度が６以下であることで、光学部材として用いた場合の透明性に優れ、性能に優れた光学部材が得られる。ＹＩは、好ましくは４以下であり、より好ましくは３以下であり、より好ましくは２以下であり、より好ましくは１以下である。ＹＩの下限はなく、低ければ低いほど好ましいが、例えば０．０１以上を挙げることができる。ＹＩは、以下の方法により測定される。まず、厚さ３ｍｍのフッ素樹脂加熱溶融成型品を、分光光度計を用いて、波長２００ｎｍ〜１５００ｎｍにおいて透過率を測定する。測定した透過率のデータから波長３８０ｎｍ〜７８０ｎｍのデータを抽出する。該透過率のデータから、ＪＩＳ  Ｚ８７０１に準拠してＸＹＺ表色系の三刺激値Ｘ、Ｙ、Ｚを計算し、ＪＩＳ  Ｋ７３７３に準拠してＣ光源におけるＹＩを計算する。
【００２２】
本発明のフッ素樹脂は、例えば、ハンドリング性や成形性等を考慮すると好ましくは、嵩密度が０．１〜１．５ｇ／ｃｍ3である。嵩密度は、０．２５〜１．５ｇ／ｃｍ3であることがより好ましく、０．２５〜１．０ｇ／ｃｍ3であことがさらに好ましい。また、嵩密度が特定の範囲にあることで、本発明のフッ素樹脂が示すＹＩが良好な範囲になることが、本発明者らの検討で明らかになった（実施例２、４〜６参照）。この観点で、嵩密度は０．１２〜０．２５ｇ/ｃｍ3であることが好ましく、０．１４〜０．２２ｇ/ｃｍ3であることがさらに好ましい。嵩密度の測定は、以下のように実施される。単位容量あたりの高さを予め測定した容積１３．５ｍＬのガラス製サンプル管（水１０ｍＬを入れた時の液面高さが２．８ｃｍ）にフッ素樹脂Ａを振動を加えずに秤量して入れ、その時の粉の高さと粉の重量から、以下の式に従って、嵩密度を算出できる。この時の嵩密度はゆるみ嵩密度と呼ばれる。
嵩密度＝（粉の重量（ｇ））／（（粉の高さ（ｃｍ）／０．２８（ｃｍ／ｍＬ））
【００２３】
重量平均分子量Ｍｗには限定はないが、例えば、１×１０3〜５×１０7が挙げられる。加熱プレス成型品のヘイズ値に優れることから、重量平均分子量Ｍｗは５×１０4〜５×１０5の範囲であることが好ましい。更に、加熱プレス成型品のヘイズ値に優れることから、重量平均分子量Ｍｗは５×１０4〜３×１０5の範囲であることが好ましい。重量平均分子量Ｍｗがこの範囲にあることで、加熱プレス成型品のヘイズ値に優れ、せん断速度１０-2ｓ、２５０℃における溶融粘度が１×１０2〜３×１０5Ｐａ・ｓであることができ、その結果、溶融成形加工性に優れる。さらに、溶融時の脱泡性にも優れる。また、重量平均分子量Ｍｗがこの範囲にあることで、加熱冷却時のクラック発生の少ないものとなる。本発明のフッ素樹脂は、ヘイズ値に優れ、溶融成形加工性に優れ、溶融時の脱泡性に優れる観点から、好ましくは重量平均分子量Ｍｗが５×１０4〜２×１０5の範囲であり、重量平均分子量Ｍｗがこの範囲にあることで、せん断速度１０-2ｓ、２５０℃における溶融粘度が１×１０2〜２×１０4Ｐａ・ｓであることができ、その結果、溶融成形加工性に優れ、更に脱泡性にも優れるため好ましい。ヘイズ値に優れ、溶融成形加工性に優れ、溶融時の脱泡性に優れる観点から、更に好ましくは重量平均分子量Ｍｗが５×１０4〜１．５×１０5の範囲であり、加熱冷却時のクラック発生の少ないものとなる観点から、更に好ましくは６×１０4〜１．５×１０5の範囲である。
【００２４】
本発明のフッ素樹脂の重量平均分子量Ｍｗは、ゲルパーミッションクロマトグラフィー（ＧＰＣ）を用いて、例えば標準試料として分子量既知の標準ポリメタクリル酸メチル、溶離液として標準試料とフッ素樹脂の両方を溶解可能な溶媒を用い、試料と標準試料の溶出時間、標準試料の分子量から算出することができる。前記溶液液としては、アサヒクリンＡＫ−２２５（旭硝子株式会社製）に、ＡＫ−２２５に対して１０ｗｔ％の１，１，１，３，３，３−ヘキサフルオロ−２−プロパノール（和光純薬工業製）を添加したものを挙げることができる。
【００２５】
本発明のフッ素樹脂の重量平均分子量Ｍｗと数平均分子量Ｍｎの比である分子量分布Ｍｗ／Ｍｎには特に限定はないが、ヘイズ値に優れ、加熱溶融後の黄変が抑制され、溶融成形加工性に優れ、溶融時の脱泡性に優れ、加熱冷却時のクラック発生の少ないものとなる観点から、分子量分布Ｍｗ／Ｍｎは１．２〜８であることが好ましく、１．２〜５であることが更に好ましく、１．５〜３であることが更に好ましく、２．０〜３であることが更に好ましい。数平均分子量Ｍｎは前述した重量平均分子量Ｍｗの測定方法と同様の方法で測定でき、分子量分布Ｍｗ／Ｍｎは重量平均分子量Ｍｗを数平均分子量Ｍｎで割ることにより算出することができる。
【００２６】
本発明のフッ素樹脂の粒径には特に限定は無いが、成形加工時の取扱い性に優れたものとなることから、体積平均粒径は１〜１００００μｍであることが好ましく、１〜２０００μｍであることが好ましく、１〜１０００μｍが更に好ましく、１０〜１０００μｍが更に好ましい。
本発明のフッ素樹脂の体積平均粒子径は、レーザー回折散乱法による粒子径分布測定（体積分布）で評価することができる。レーザー回折散乱法による粒子径分布は、樹脂粒子を水中又はメタノール等の有機溶媒中に分散させて測定することで測定することができる。レーザー散乱計として、マイクロトラック・ベル株式会社製のマイクロトラックを例示することができる。
体積平均粒子径とは、Ｍｅａｎ  Ｖｏｌｕｍｅ  Ｄｉａｍｅｔｅｒとも言われ、体積基準で表した平均粒子径であり、粒子径分布を各粒径チャンネルごとに区切り、各粒径チャンネルの代表粒径値をｄ、各粒径チャンネルごとの体積基準のパーセントをｖとした時に、Σ（ｖｄ）／Σ（ｖ）で表される。
【００２７】
本発明のフッ素樹脂はヘイズ値が小さくなることから、１，１，１，２，３，４，４，５，５，５−デカフルオロ−３−メトキシ−２−（トリフルオロメチル）ペンタン（Ｃ2Ｆ5ＣＦ（ＯＣＨ3）Ｃ3Ｆ7、スリーエムジャパン社製、Ｎｏｖｅｃ７３００）に溶解した際の不溶物の量がフッ素樹脂に対して０．２重量％以下であることが好ましく、０．１重量％以下であることが更に好ましく、０．０５重量％以下であることが更に好ましく、０．０１重量％以下であることが更に好ましい。不溶物の量の測定方法は以下の通りである。フッ素樹脂に１，１，１，２，３，４，４，５，５，５−デカフルオロ−３−メトキシ−２−（トリフルオロメチル）ペンタン（Ｃ2Ｆ5ＣＦ（ＯＣＨ3）Ｃ3Ｆ7、スリーエムジャパン社製、Ｎｏｖｅｃ７３００）を加え、固形分濃度が１０重量％になるように調製する。５０℃で５ｈ溶解させ、振盪攪拌することによりフッ素樹脂の溶液を調製する。該溶液を予め重量を記録した孔径０．１μｍのＰＴＦＥ製メンブレンフィルターを備えた加圧ろ過器により加圧ろ過し、予め孔径０．１μｍのフィルターで異物を除去したＮｏｖｅｃ７３００を用いて、加圧ろ過器に異物を除去したＮｏｖｅｃ７３００を入れて加圧ろ過することを繰り返すことにより残存するフッ素樹脂を洗浄した後に、フィルターを取り出し、真空乾燥し、得られたフィルターの重量をろ過前のフィルター重量で引くことでフィルター上の残存物量を求め、フィルター上の残存物量を使用した樹脂の重量で割り、割合を求めることで不溶物の量（重量％）を求めた。
【００２８】
＜フッ素樹脂の製造方法＞
本発明のフッ素樹脂の製造方法は、溶融成形品（厚み１ｍｍ）のヘイズ値が１０％以下であるフッ素樹脂の製造方法であり、
ラジカル重合開始剤の存在下、下記一般式（４）で表される単量体の重合を行って一般式（５）で表される残基単位を含むフッ素樹脂Ａを得る重合工程（１）、
重合工程で得られた一般式（５）で表される残基単位を含むフッ素樹脂Ａと溶媒Ｓ２との混合物から、不溶物を除去して、フッ素樹脂Ａ溶液を得る不溶物除去工程（２）、及び
不溶物除去工程で得られたフッ素樹脂Ａ溶液からフッ素樹脂Ａを析出さる析出工程（３）を含む。
【化６】
2020164781.tif 000007
【化７】
2020164781.tif 000008
【００２９】
式（４）及び（５）中、Ｒｆ5、Ｒｆ6、Ｒｆ7、Ｒｆ8はそれぞれ独立してフッ素原子、炭素数１〜７の直鎖状のパーフルオロアルキル基、炭素数３〜７の分岐状のパーフルオロアルキル基または、炭素数３〜７の環状のパーフルオロアルキル基からなる群の１種を示し、前記パーフルオロアルキル基はエーテル性酸素原子を有していてもよく、また、Ｒｆ5、Ｒｆ6、Ｒｆ7、Ｒｆ8は互いに連結して炭素数４以上８以下の環を形成してもよく、該環はエーテル性酸素原子を含む環であってもよい。式（４）および（５）中のＲｆ5、Ｒｆ6、Ｒｆ7、Ｒｆ8は、式（１）中のＲｆ1、Ｒｆ2、Ｒｆ3、Ｒｆ4とそれぞれ同義である。
【００３０】
重合工程（１）
重合工程（１）は、ラジカル重合開始剤の存在下、一般式（４）で表される単量体の重合を行って一般式（５）で表される残基単位を含むフッ素樹脂Ａを得る工程である。重合工程（１）における重合方法に制限はないが、例えば、溶液重合、沈殿重合、塊状重合、乳化重合、懸濁重合などの方法を挙げることができる。
【００３１】
本発明の製造方法は、一般式（４）で表される単量体が一般式（８）で表されるパーフルオロ（４−メチル−２−メチレン−１，３−ジオキソラン）であり、一般式（５）で表される残基単位が一般式（９）で表されるパーフルオロ（４−メチル−２−メチレン−１，３−ジオキソラン）残基単位であることが特に好ましい。
【００３２】
【化８】
2020164781.tif 000009
【００３３】
【化９】
2020164781.tif 000010
【００３４】
ラジカル重合を行う際のラジカル重合開始剤としては、例えば、ビス（パーフルオロベンゾイル）ペルオキシド（ＰＦＢＰＯ）、（ＣＦ3ＣＯＯ）2、（ＣＦ3ＣＦ2ＣＯＯ）2、（Ｃ3Ｆ7ＣＯＯ）2、（Ｃ4Ｆ9ＣＯＯ）2、（Ｃ5Ｆ11ＣＯＯ）2、（Ｃ6Ｆ13ＣＯＯ）2、（Ｃ7Ｆ15ＣＯＯ）2、（Ｃ8Ｆ17ＣＯＯ）2等のパーフルオロ有機過酸化物；ベンゾイルパーオキサイド、ラウリルパーオキサイド、オクタノイルパーオキサイド、アセチルパーオキサイド、ジ−ｔｅｒｔ−ブチルパーオキサイド、ｔｅｒｔ−ブチルクミルパーオキサイド、ジクミルパーオキサイド、ｔｅｒｔ−ブチルパーオキシアセテート、パーフルオロ（ジ−ｔｒｔ−ブチルパーオキサイド）、ビス（２，３，４，５，６−ペンタフルオロベンゾイル）パーオキサイド、ｔｅｒｔ−ブチルパーオキシベンゾエート、ｔｅｒｔ−ブチルパーピバレート等の有機過酸化物；２，２'−アゾビス（２，４−ジメチルバレロニトリル）、２，２'−アゾビス（２−ブチロニトリル）、２，２'−アゾビスイソブチロニトリル、ジメチル−２，２'−アゾビスイソブチレート、１，１'−アゾビス（シクロヘキサン−１−カルボニトリル）等のアゾ系開始剤等が挙げられる。
【００３５】
ラジカル重合開始剤は、ヘイズ値が小さく、加熱溶融後の黄変が抑制され、溶融成形加工性に優れ、溶融時の脱泡性に優れ、加熱冷却時のクラック発生の少ないものとなる観点から、パーフルオロ有機過酸化物が好ましく、ビス（パーフルオロベンゾイル）ペルオキシド（ＰＦＢＰＯ）が更に好ましい。ここで、パーフルオロ有機過酸化物とは有機過酸化物の水素原子がフッ素原子に置換された構造の化合物を示す。
【００３６】
重合工程（１）は、溶媒の共存下で実施されることが適当であり、溶媒の種類により、例えば、以下の（１ａ）又は（１ｂ）のいずれかの工程であることができる。
（１ａ）ラジカル重合開始剤及びフッ素樹脂Ａに対する良溶媒ｂ１の存在下、一般式（４）で表される単量体の重合を行い、フッ素樹脂Ａと溶媒ｂ１とを含む混合物を得る工程、
（１ｂ）ラジカル重合開始剤及びフッ素樹脂Ａに対する貧溶媒ｃ１の存在下、一般式（４）で表される単量体の重合を行い、フッ素樹脂Ａを析出させ、析出したフッ素樹脂Ａを回収し、回収したフッ素樹脂Ａと良溶媒ｂ１とを混合して、フッ素樹脂Ａと良溶媒ｂ１とを含む混合物を得る工程。
（１ｃ）ラジカル重合開始剤及びフッ素樹脂Ａに対する貧溶媒ｃ１の存在下、一般式（４）で表される単量体の重合を行い、フッ素樹脂Ａを析出させ、フッ素樹脂Ａに対する良溶媒ｂ１を混合して、フッ素樹脂Ａと良溶媒ｂ１と貧溶媒ｃ１とを含む混合物を得る工程。
【００３７】
本明細書において、フッ素樹脂Ａに対する良溶媒とは、５０℃においてフッ素樹脂Ａを溶解可能な有機溶媒を意味する。溶解可能とは、重量平均分子量Ｍｗが５〜１５×１０4のフッ素樹脂Ａの少なくとも一部がその有機溶媒に溶解することを意味し、例えば、フッ素樹脂Ａ試料を２０倍量（ｗ／ｗ）の５０℃の有機溶媒に５時間以上浸漬したときに、フッ素樹脂Ａ試料の８０重量％以上が溶媒に溶解する場合、この溶媒を良溶媒とすることができる。ここで、フッ素樹脂Ａは、前記一般式（３）で表される残基単位を含むフッ素樹脂であることができる。
【００３８】
フッ素樹脂Ａに対する貧溶媒とは、フッ素樹脂Ａを溶解しにくい溶媒を意味し、例えば、重量平均分子量Ｍｗが５〜１５×１０4のフッ素樹脂Ａ試料を２０倍量（ｗ／ｗ）の５０℃の溶媒に５時間以上浸漬し、２５℃に冷却したときに、フッ素樹脂Ａ試料の溶媒への溶解量が２０重量％未満、好ましくは、１０重量％未満の溶媒を貧溶媒とすることができる。さらに、本発明においては、フッ素樹脂Ａに対する貧溶媒は、良溶媒にフッ素樹脂を溶解したフッ素樹脂Ａ溶液からフッ素樹脂Ａを析出させることができる溶媒でもある。貧溶媒は、好ましくは、フッ素樹脂Ａをある良溶媒に溶解させた溶液を、２５℃において良溶媒の１０倍量の溶媒に滴下した際にフッ素樹脂Ａが析出する溶媒である。ここで、フッ素樹脂Ａは、前記一般式（３）で表される残基単位を含むフッ素樹脂であることができる。
【００３９】
本明細書において、溶媒はＳの符号を付し、工程（１）で使用する溶媒はＳ１、工程（２）で使用する溶媒はＳ２、工程（３）で使用する溶媒はＳ３、工程（４）で使用する溶媒はＳ４、工程（ｎ）で使用する溶媒はＳｎと表示する（ｎは整数）。良溶媒はｂの符号を付し、工程（１）で使用する良溶媒はｂ１、工程（２）で使用する良溶媒はｂ２、工程（３）で使用する良溶媒はｂ３、工程（４）で使用する良溶媒はｂ４、工程（ｎ）で使用する良溶媒はｂｎと表示する（ｎは整数）。貧溶媒はｃの符号を付し、工程（１）で使用する貧溶媒はｃ１、工程（２）で使用する貧溶媒はｃ２、工程（３）で使用する貧溶媒はｃ３、工程（４）で使用する貧溶媒はｃ４、工程（ｎ）で使用する貧溶媒はｃｎと表示する（ｎは整数）。
【００４０】
良溶媒となり得る溶媒としては、例えば、パーフルオロカーボン、ハイドロクロロフルオロカーボン、ハイドロフルオロカーボン、ハイドロフルオロエーテル、ハイドロフルオロオレフィン等の脂肪族含フッ素溶媒、又は芳香族フッ素化合物からなる群の少なくとも１種であることが好ましく、加熱時の着色が良好なフッ素樹脂が得られることから脂肪族含フッ素溶媒であることがより好ましく、さらに好ましくはパーフルオロヘキサン、パーフルオロ−Ｎ−メチルモルホリン、パーフルオロ−Ｎ−プロピルモルホリン、パーフルオロトリエチルアミン、パーフルオロメチルジブチルアミン、パーフルオロトリブチルアミン、ＣＦ3ＣＦ2ＣＨＣｌ2、ＣＦ3ＣＨＦＣＨＦＣＦ2ＣＦ3、ＣＦ3ＣＦ2ＣＦ2ＣＦ2ＣＦ2ＣＦ2Ｈ、ＣＦ3（ＣＦ2）5ＣＨ2ＣＨ3、Ｃ4Ｆ9ＯＣＨ3、Ｃ4Ｆ9ＯＣ2Ｈ5、１，１，１，２，３，４，４，５，５，５−デカフルオロ−３−メトキシ−２−（トリフルオロメチル）ペンタン（Ｃ2Ｆ5ＣＦ（ＯＣＨ3）Ｃ3Ｆ7）、ヘキサフルオロベンゼンからなる群の少なくとも１種であることが好ましい。
【００４１】
例えば、フロリナートＦＣ−５０５２、ＦＣ−７２、ＦＣ−７７０、ＦＣ−３２８３、ＦＣ−４０、ＦＣ−４３（いずれも３Ｍジャパン社製）等のパーフルオロカーボン；アサヒクリンＡＫ−２２５（旭硝子社製）等のハイドロクロロフルオロカーボン；バートレルＸＦ（三井・ケマーズ社製）、アサヒクリンＡＣ−２０００、ＡＣ−６０００（いずれも旭硝子社製）等のハイドロフルオロカーボン；Ｎｏｖｅｃ７１００、Ｎｏｖｅｃ７２００、Ｎｏｖｅｃ７３００（３Ｍジャパン社製）等のハイドロフルオロエーテル；オプテオンＳＦ１０（三井・ケマーズ社製）等のハイドロフルオロオレフィン；ヘキサフルオロベンゼン等の芳香族含フッ素溶媒；等が挙げられる。良溶媒の好ましい具体例としては、１，１，１，２，３，４，４，５，５，５−デカフルオロ−３−メトキシ−２−（トリフルオロメチル）ペンタン（Ｃ2Ｆ5ＣＦ（ＯＣＨ3）Ｃ3Ｆ7、スリーエムジャパン社製、Ｎｏｖｅｃ７３００）が挙げられる。
【００４２】
嵩密度が大きく、粉体としての取扱い性に優れた粒子が得られることから、良溶媒は含フッ素溶媒であることが好ましく、ハイドロフルオロカーボン、ハイドロフルオロエーテル、ハイドロクロロフルオロカーボン、ハイドロフルオロオレフィン等の分子内に水素原子を有する脂肪族含フッ素溶媒；又は芳香族含フッ素溶媒であることが更に好ましく、ハイドロフルオロカーボン、ハイドロフルオロエーテル、ハイドロクロロフルオロカーボン、ハイドロフルオロオレフィン等の分子内に水素原子を有する脂肪族含フッ素溶媒であることがまた更に好ましく、ハイドロフルオロカーボン、ハイドロフルオロエーテルであることがまた更に好ましく、ハイドロフルオロエーテルであることが特に好ましい。ここで水素原子を有する脂肪族含フッ素溶媒は飽和であっても不飽和であっても良く、直鎖状であっても、環状であっても良い。
【００４３】
貧溶媒となり得る溶媒としては、例えば、１，１，２，２−テトラフルオロエチル−２，２，２−トリフルオロエチルエーテル、２，２，２−トリフルオロエタノール、１，１，１，３，３，３−ヘキサフルオロイソプロパノール、１，２，２，３，３，４，４−ヘプタフルオロシクロペンタン、１Ｈ，１Ｈ−ペンタフルオロプロパノール、１Ｈ，１Ｈ−ヘプタフルオロブタノール、２−パーフルオロブチルエタノール、４，４，４−トリフルオロブタノール、１Ｈ，１Ｈ，３Ｈ−テトラフルオロプロパノール、１Ｈ，１Ｈ，５Ｈ−オクタフルオロプロパノール、１Ｈ，１Ｈ，７Ｈ−ドデカフルオロヘプタノール、１Ｈ，１Ｈ，３Ｈ−ヘキサフルオロブタノール、２，２，３，３，３−ペンタフルオロプロピルジフルオロメチルエーテル、２，２，３，３，３−ペンタフルオロプロピル−１，１，２，２−テトラフルオロエチルエーテル、１，１，２，２−テトラフルオロエチルエチルエーテル、１，１，２，２−テトラフルオロエチル−２，２，３，３−テトラフルオロプロピルエーテル、ヘキサフルオロイソプロピルメチルエーテル、１，１，３，３，３−ペンタフルオロ−２−トリフルオロメチルプロピルメチルエーテル、１，１，２，３，３，３−ヘキサフルオロプロピルメチルエーテル、１，１，２，３，３，３−ヘキサフルオロプロピルエチルエーテル、２，２，３，４，４，４−ヘキサフルオロブチルジフルオロメチルエーテル等の分子内に水素原子を有する含フッ素溶媒；ヘキサン、ヘプタン、トルエン、アセトン、メタノール、エタノール、イソプロパノール、酢酸エチル、メチルエチルケトン、メチルイソブチルケトン、テトラヒドロフラン、クロロホルム、ジクロロメタン、ジクロロエタン、トリクロロエタン等のフッ素不含の有機溶媒からなる群の少なくとも１種が挙げられる。
【００４４】
生産性に優れ、嵩密度が大きく、粉体としての取扱い性に優れたフッ素樹脂が得られることから、前記貧溶媒は含フッ素溶媒であることが好ましく、分子内に水素原子を有する含フッ素溶媒であることが更に好ましく、１，１，２，２−テトラフルオロエチル−２，２，２−トリフルオロエチルエーテル、２，２，２−トリフルオロエタノール、１，１，１，３，３，３−ヘキサフルオロイソプロパノール、１，２，２，３，３，４，４−ヘプタフルオロシクロペンタンからなる群の少なくとも１種が更に好ましい。貧溶媒は、経済性の観点からは、ヘキサン、ヘプタン、トルエン、アセトン、メタノール、エタノール、イソプロパノール、酢酸エチル、メチルエチルケトン、メチルイソブチルケトン、テトラヒドロフラン、クロロホルム、ジクロロメタン、ジクロロエタン、トリクロロエタン等のフッ素不含の有機溶媒が好ましい。また、黄色度に優れることから、非塩素系の溶媒であることがより好ましく、ヘキサン、ヘプタン、トルエン、アセトン、メタノール、エタノール、イソプロパノール、酢酸エチル、メチルエチルケトン、メチルイソブチルケトン、テトラヒドロフランを挙げることができる。
【００４５】
重合工程（１ａ）は、フッ素樹脂Ａに対する良溶媒ｂ１の存在下で重合を行う工程であり、フッ素樹脂Ａが良溶媒ｂ１を含む溶媒に溶解した溶液重合による工程であることが好ましい。
【００４６】
重合工程（１ａ）は、ラジカル重合開始剤、フッ素樹脂Ａに対する良溶媒ｂ１に加えて、フッ素樹脂Ａに対する貧溶媒ｃ１の共存下に重合を行うこともできる。貧溶媒ｃ１については後述する。貧溶媒ｃ１の共存下に重合を行うことで、後述する析出工程における貧溶媒の使用量を低減できるという利点がある。貧溶媒ｃ１の含有量は、重合工程において重合で生成するフッ素樹脂が析出しない程度とすることが好ましく、良溶媒ｂ１と貧溶媒ｃ１との比率は、例えば、良溶媒ｂ１と貧溶媒ｃ１の合計に対して貧溶媒ｃ１が１〜５０重量％の範囲であることができる。
【００４７】
重合工程（１ｂ）は、フッ素樹脂Ａに対する貧溶媒ｃ１の存在下で重合を行い、フッ素樹脂Ａを析出させる工程である。重合工程（１ｂ）における貧溶剤ｃ１は水であることもできる。貧溶剤ｃ１が水の場合、一般に、乳化剤が存在しない場合、懸濁重合と呼ばれ、乳化剤が存在する場合、乳化重合と呼ばれる。なかでも、加熱プレス成型品のヘイズが低くなることから、貧溶媒ｃ１が一般式（４）で表される単量体を溶解することが好ましく、沈殿重合であることが更に好ましい。ここで沈殿重合とは、単量体を溶解し、重合体を析出させる溶媒中で行う重合を意味する。
【００４８】
貧溶媒ｃ１は、重合温度（例えば、３０〜７０℃）において、良溶媒ｂ１に溶解したフッ素樹脂Ａを析出させる溶媒であることが好ましい。貧溶媒ｃ１は、２０倍量の溶媒に対するフッ素樹脂Ａの溶解度が２０重量％未満であることが好ましく、１０重量％未満が更に好ましい。
【００４９】
重合工程（１）における条件、例えば、重合温度、重合時間、ラジカル重合開始剤の濃度、単量体の濃度、単量体に対する開始剤の使用比率、溶媒の使用量などは、使用する単量体、ラジカル重合開始剤、溶媒等の種類等を考慮して、適宜決定できる。例示は以下の通りである。
重合温度は、例えば、３０〜７０℃の範囲、重合時間は、例えば、５〜９６時間の範囲、
ラジカル重合開始剤の濃度は、例えば、単量体に対して０．１〜５モル％の範囲、
単量体の濃度は、例えば、単量体と溶媒の合計に対して５〜４０重量％の範囲であることができる。但し、これらの数値範囲は、例示であり、これらの範囲に限定される意図ではない。特に、単量体の濃度は、単量体の種類及び溶媒の種類に応じ、かつ生成する重合体の溶媒への溶解性も考慮して適宜決定される。
【００５０】
重合には、単量体、ラジカル重合開始剤に加えて、連鎖移動剤等を併用することが加熱プレス成形品のヘイズ値が小さくなる観点から好ましい。連鎖移動剤としては特に制限はないが、例えば、水素原子又は塩素原子からなる群から選ばれる少なくとも1つの原子を含有する炭素数１〜２０の有機化合物を用いることができる。ここで連鎖移動剤とはフッ素樹脂のラジカル重合時に系中に存在していることにより分子量を低下させる効果を有する物質を表す。連鎖移動剤の具体例としては、トルエン、アセトン、酢酸エチル、テトラヒドロフラン、メチルエチルケトン、メタノール、エタノール、イソプロパノール等の水素原子を含有する炭素数１〜２０の有機化合物；クロロホルム、ジクロロメタン、テトラクロロメタン、クロロメタン、ジクロロエタン、トリクロロエタン、テトラクロロエタン、ペンタクロロエタン、ヘキサクロロエタン、ベンジルクロリド、ペンタフルオロベンジルクロリド、ペンタフルオロベンゾイルクロリド等の塩素原子を含有する炭素数１〜２０の有機化合物等が挙げられる。なかでも、加熱プレス成形品のヘイズ値を抑制しつつ、加熱溶融後の黄変を抑制しつつ、フッ素樹脂の分子量を制御でき、溶融成形加工性に優れ、溶融時の脱泡性に優れ、加熱冷却時のクラック発生の少なく、収率にも優れる観点から塩素原子を含有する炭素数１〜２０の有機化合物であることが好ましく、一般式（Ａ）で表されることが更に好ましい。
【００５１】
【化１０】
2020164781.tif 000011
【００５２】
（式（Ａ）中、ｍは０〜３の整数、ｎは１〜３の整数であり、ｐは０〜１の整数であり、ｑは０〜１の整数であり、ｍ＋ｎ＋ｐ＋ｑは４である。Ｒ1及びＲ2はそれぞれ独立して炭素数１〜１９の炭化水素基又は酸素原子であり、前記酸素原子は隣り合う炭素原子と２重結合を形成していても良い。Ｒ1及びＲ2の炭素数の合計は１〜１９であり、前記炭化水素基は酸素原子、フッ素原子、塩素原子から選ばれる１以上の原子を有していても良く、水素原子を有していなくても良い。また炭化水素基は直鎖状であっても、分岐状であっても、脂環状であっても、芳香環状であっても良く、Ｒ1及びＲ2が互いに連結して炭素数３〜１９の環を形成していても良い。）
【００５３】
なかでも、加熱プレス成形品のヘイズ値を抑制しつつ、加熱溶融後の黄変を抑制しつつ、フッ素樹脂の分子量を制御でき、溶融成形加工性に優れ、溶融時の脱泡性に優れ、加熱冷却時のクラック発生の少なく、収率にも優れる観点から水素原子と塩素原子を含有する炭素数１〜２０の有機化合物であることが更に好ましい。水素原子と塩素原子を含有する炭素数１〜２０の有機化合物としては、クロロホルム、ジクロロメタン、クロロメタン、ジクロロエタン、トリクロロエタン、テトラクロロエタン、ペンタクロロエタン、ベンジルクロリド、ペンタフルオロベンジルクロリド等が挙げられる。また、水素原子と塩素原子を含有する炭素数１〜２０の有機化合物において、加熱プレス成形品のヘイズ値を抑制しつつ、加熱溶融後の黄変を抑制しつつ、フッ素樹脂の分子量を制御でき、溶融成形加工性に優れ、溶融時の脱泡性に優れ、加熱冷却時のクラック発生の少なく、収率にも優れる観点から、水素原子と塩素原子は個数比で水素原子：塩素原子＝１：９〜９：１の範囲であることが好ましく、１：９〜５：５の範囲であることが更に好ましい。また、加熱プレス成形品のヘイズ値を抑制しつつ、加熱溶融後の黄変を抑制しつつ、フッ素樹脂の分子量を制御でき、溶融成形加工性に優れ、溶融時の脱泡性に優れ、加熱冷却時のクラック発生の少なく、収率にも優れる観点から、水素原子と塩素原子を含有する炭素数１〜２０の有機化合物は下記一般式（Ｂ）又は（Ｃ）で表されることが好ましく、一般式（Ｂ）で表されることが更に好ましい。
【００５４】
【化１１】
2020164781.tif 000012
（式（Ｂ）中、ｍ、ｎはそれぞれ独立して１〜３の整数であり、ｐは０〜１の整数であり、ｑは０〜１の整数であり、ｍ＋ｎ＋ｐ＋ｑは４である。Ｒ1及びＲ2はそれぞれ独立して炭素数１〜１９の炭化水素基であり、Ｒ1p及びＲ2qの炭素数の合計は０〜１９であり、前記炭化水素基は酸素原子、フッ素原子、塩素原子から選ばれる１以上の原子を有していても良く、水素原子を有していなくても良い。また炭化水素基は直鎖状であっても、分岐状であっても、脂環状であっても、芳香環状であっても良く、Ｒ1及びＲ2が互いに連結して炭素数３〜１９の環を形成していても良い。）
【００５５】
【化１２】
2020164781.tif 000013
【００５６】
（式（Ｃ）中、ｍ、ｎ、ｕ、ｖはそれぞれ独立して０〜３の整数であり、ｍ＋ｕは１〜５であり、ｎ＋ｖは１〜５であり、ｐ、ｑ、ｒ、ｓ、ｔはそれぞれ独立して０〜１の整数であり、ｍ＋ｎ＋ｐ＋ｑは３であり、ｒ＋ｓ＋ｕ＋ｖは３であり、Ｒ1、Ｒ2、Ｒ3、Ｒ4、Ｒ5はそれぞれ独立して炭素数１〜１８の炭化水素基であり、Ｒ1、Ｒ2、Ｒ3、Ｒ4、Ｒ5の炭素数の合計は０〜１８であり、前記炭化水素基は酸素原子、フッ素原子、塩素原子から選ばれる１以上の原子を有していても良く、水素原子を有していなくても良い。また炭化水素基は直鎖状であっても、分岐状であっても、脂環状であっても、芳香環状であっても良く、Ｒ1、Ｒ2、Ｒ3、Ｒ4、Ｒ5から選ばれる２以上の基は互いに連結して炭素数３〜１９の環を形成していても良く、その環が複数あっても良い。）
【００５７】
一般式（Ａ）で表される塩素原子を含有する炭素数１〜２０の有機化合物としては、クロロホルム、ジクロロメタン、テトラクロロメタン、クロロメタン、ジクロロエタン、トリクロロエタン、テトラクロロエタン、ペンタクロロエタン、ヘキサクロロエタン、ベンジルクロリド、ペンタフルオロベンジルクロリド、ペンタフルオロベンゾイルクロリド等が挙げられる。一般式（Ｂ）で表される水素原子と塩素原子を含有する炭素数１〜２０の有機化合物としては、クロロホルム、ジクロロメタン、クロロメタン、ジクロロエタン、トリクロロエタン、テトラクロロエタン、ペンタクロロエタン、ベンジルクロリド、ペンタフルオロベンジルクロリド等が挙げられる。一般式（Ｃ）で表される水素原子と塩素原子を含有する炭素数１〜２０の有機化合物としては、１，１，１−トリクロロエタン等が挙げられる。
【００５８】
さらに、加熱プレス成形品のヘイズ値を抑制しつつ、加熱溶融後の黄変を抑制しつつ、溶融時の脱泡性およびクラック発生を両立し、更に溶融時の脱泡性、耐熱性に優れ、溶融粘度が低く、クラック発生が少ないフッ素樹脂が得られ、更に収率にも優れたものとなることから、連鎖移動剤の量が前記単量体と連鎖移動剤の合計に対し、０．０１〜９５重量％であることが好ましく、１〜５０重量％であることが更に好ましく、３〜５０重量％であることが更に好ましい。
【００５９】
不溶物除去工程（２）
不溶物除去工程（２）は、重合工程（１）で得られた一般式（５）で表される残基単位を含むフッ素樹脂Ａと溶媒Ｓ２とを含む混合物から、不溶物を除去して、フッ素樹脂Ａ溶液を得る工程である。不溶物除去工程を設けることにより得られるフッ素樹脂の加熱溶融成形品（１ｍｍ厚）のヘイズを２％以下にすることができる。フッ素樹脂Ａと溶媒Ｓ２とを含む混合物又は、フッ素樹脂Ａ溶液が不溶物を含有することは、例えば、該混合物又は該溶液を目視により観察する方法のほか、該混合物又は該溶液を予め重量を記録した孔径０．１μｍのＰＴＦＥ製メンブレンフィルターにより加圧ろ過し、孔径０．１μｍのフィルターで異物を除去したＮｏｖｅｃ７３００等の良溶媒を用いて、該良溶媒を入れて加圧ろ過することを繰り返すことにより残存する樹脂を洗浄した後に、フィルターを取り出し、真空乾燥し、フィルターの重量をろ過前のフィルター重量で引き、フィルター上の残存物量を計算するか、フィルター上の残存物を観察する方法により評価でき、かつ不溶物の少なくとも一部が除去されたことは、例えば、該混合物又は該溶液を目視により観察する方法のほか、フッ素樹脂溶液Ａを予め重量を記録した孔径０．１μｍのＰＴＦＥ製メンブレンフィルターにより加圧ろ過し、孔径０．１μｍのフィルターで異物を除去したＮｏｖｅｃ７３００等の良溶媒を用いて、該良溶媒を入れて加圧ろ過することを繰り返すことにより残存する樹脂を洗浄した後に、フィルターを取り出し、真空乾燥し、フィルターの重量をろ過前のフィルター重量で引き、フィルター上の残存物量を計算するか、フィルター上の残存物を観察する方法により評価できる。
【００６０】
上記フッ素樹脂Ａ溶液は、不溶物除去工程（２）において不溶物の少なくとも一部を除去したものであり、除去される不溶物の少なくとも一部は一般式（１）で表される残基単位を含むフッ素樹脂であることが、最終的に得られる本発明のフッ素樹脂Ａがヘイズ値を低下させたものであるという観点から好ましい。この場合、不溶物の構造、即ち一般式（１）で表される残基単位を含むことは、顕微ＦＴ−ＩＲ等で確認することができ、例えば、以下の方法で評価することができる。樹脂希釈溶液のろ過に用いた０．１μｍＰＴＦＥフィルターにＮｏｖｅｃ７３００を５０ｇ通液して洗浄する操作を５回繰り返し、乾燥後、フィルター上の異物をピックアップし、顕微ＩＲを測定し、一般式（１）で表される残基単位を含むフッ素樹脂のＩＲチャートと比較することで判定する。実施例に示すように、不溶物除去工程（２）において除去した不溶物は、一般式（１）で表される残基単位を含む樹脂であることが確認され、この不溶物の少なくとも一部を除去した本発明のフッ素樹脂Ａは、ヘイズ値を低下させたものであった。
【００６１】
重合工程（１）で得られた一般式（５）で表される残基単位を含むフッ素樹脂Ａは、重合工程の種類により、異なる溶媒との混合物として得られる。重合工程（１ａ）の場合は、フッ素樹脂Ａは、例えば、良溶媒ｂ１又は、良溶媒ｂ１と貧溶媒ｃ１との混合溶媒との混合物である。この場合、不溶物除去工程（２）においては、これらの溶媒をそのまま溶媒Ｓ２とすることができる。良溶媒ｂ１又は、良溶媒ｂ１と貧溶媒ｃ１との混合溶媒との混合物は、そのまま、良溶媒ｂ２又は、良溶媒ｂ２と貧溶媒ｃ２との混合溶媒として使用することができる。あるいは、さらに、その他の溶媒を混合することで、溶媒Ｓ２とすることもできる。
【００６２】
重合工程（１ｂ）の場合は、フッ素樹脂Ａは、沈澱物として得られる。溶媒Ｓ２は、重合工程（１ｂ）で得られたフッ素樹脂Ａの沈澱物を固液分離等により回収し、必要に応じて、洗浄及び／又は乾燥した後に、良溶媒ｂ２又は、良溶媒ｂ２と貧溶媒ｃ２との混合溶媒を含む混合物とすることができる。
【００６３】
溶媒Ｓ２が混合溶媒である場合、貧溶媒ｃ２の含有量は、フッ素樹脂Ａの濃度も考慮して、不溶物は共存するがフッ素樹脂は析出しない程度とすることが好ましく、良溶媒ｂ２と貧溶媒ｃ２との比率は、例えば、良溶媒ｂ２と貧溶媒ｃ２の合計に対して貧溶媒ｃ２が１〜５０重量％の範囲であることができる。
【００６４】
何れの場合においても、不溶物除去工程に付すフッ素樹脂Ａと溶媒Ｓ２との混合物のフッ素樹脂Ａ濃度は、フッ素樹脂の加熱溶融成形品におけるヘイズを効果的に低減するという観点から、１〜４０重量％であることが好ましく、５〜３０重量％であることが好ましい。
【００６５】
不溶物除去工程（２）は、例えば、以下の（２ａ）又は（２ｂ）のいずれかの工程であることができる。
（２ａ）フッ素樹脂Ａと溶媒Ｓ２とを含む混合物をフィルターによりろ過して不溶物を除去する工程、
（２ｂ）フッ素樹脂Ａと溶媒Ｓ２とを含む混合物を遠心分離に供して不溶物を除去する工程。
【００６６】
不溶物除去工程（２ａ）では、フッ素樹脂Ａと溶媒Ｓ２とを含む混合物をフィルターによりろ過して不溶物を除去する。ろ過方法には特に限定はないが、例えば、加圧ろ過、減圧ろ過、遠心ろ過等が挙げられる。用いるフィルターの粒状物除去性能には限定は無いが、フッ素樹脂Ａの加熱溶融成形品におけるヘイズが効果的に小さくなることから、フィルターの９９％捕捉粒子径が１０μｍ以下であることが好ましく、５μｍ以下であることがより好ましく、１μｍ以下であることがより好ましく、０．５μｍ以下であることがより好ましく、０．２μｍ以下であることが更に好ましく、０．１μｍ以下であることが一層好ましい。ここで、９９％捕捉粒子径は、そのフィルターが９９％以上を補足することが可能な粒子の粒子径を表し、フィルターのカタログや技術資料等に記載があるほか、粒径が既知の標準粒子の捕捉率を調べることでも知ることができる。
【００６７】
用いるフィルターの材質としては、例えば、ポリプロピレン、ポリエチレン、ポリエチレンテレフタレート、ナイロン、ＰＴＦＥ（ポリテトラフルオロエチレン）、ＰＥＳ（ポリエーテルサルホン）、セルロース混合エステル、セルロースアセテート、ポリカーボネート、セルロース、ナイロン、ポリアミド、等の樹脂；シリカ繊維、ガラス繊維等のセラミック；ステンレス、ハステロイ等の金属等が挙げられ、なかでも、フッ素樹脂Ａの加熱溶融成形品におけるヘイズを効果的に小さくすることができることから、ＰＴＦＥ製が好ましい。また、フィルターは疎水性のものであっても、親水性のものであっても良い。
【００６８】
用いるフィルターの種類としては、例えば、デプスフィルター、スクリーンフィルター等が挙げられ、スクリーンフィルターとしてはメッシュフィルター、メンブレンフィルター等が挙げられ、なかでも、フッ素樹脂Ａの加熱溶融成形品におけるヘイズを効果的に小さくすることができることから、スクリーンフィルターを用いることが好ましく、メンブレンフィルターを用いることが更に好ましく、ＰＴＦＥ製のメンブレンフィルターを用いることが更に好ましい。デプスフィルターはフィルターの内部で粒子を捕捉するフィルターであり、スクリーンフィルターはフィルターの表面で粒子を捕捉するフィルターである。メンブレンフィルターはスクリーンフィルターの一種である。また、優れたろ過性が得られることから、用いるフィルターの種類を複数組み合わせてもよく、例えば、デプスフィルターとスクリーンフィルターの組み合わせ、及び捕捉粒子径の異なるスクリーンフィルターの組み合わせを用いることができる。スクリーンフィルターにデプスフィルター等の他のフィルターや捕捉粒子径の異なるスクリーンフィルターを組み合わせる場合は、優れたろ過性が得られることから、スクリーンフィルターに組み合わせるフィルターの９９％捕捉粒子径は１〜１０μｍであることが好ましい。
【００６９】
フッ素樹脂Ａの加熱溶融成形品におけるヘイズを効果的に小さくすることができることから、孔径１０μｍ以下のスクリーンフィルターを用いることが好ましく、５μｍ以下のスクリーンフィルターを用いることがより好ましく、孔径１μｍ以下のスクリーンフィルターを用いることがより好ましく、孔径０．５μｍ以下のスクリーンフィルターを用いることがさらに好ましく、孔径０．２μｍ以下のスクリーンフィルターを用いることが一層好ましい。一般に、メンブレンフィルターの孔径がＣμｍであるとき、９９％捕捉粒子径はＣμｍを下回り、製品によってはＣμｍの粒子を９９．９９％以上捕捉する。
【００７０】
不溶物除去工程（２ｂ）では、フッ素樹脂Ａと溶媒Ｓ２とを含む混合物を遠心分離に供して不溶物を除去する。遠心分離の方法には特に制限はないが、例えば、容器にフッ素樹脂Ａと溶媒Ｓ２とを含む混合物を入れ、容器に遠心力をかけることにより不溶物を沈降させ、溶液を分離することで、不溶物を除去する方法等が挙げられる。遠心分離の方法としては、バッチ式であっても、連続式であっても、バッチ式と連続式の中間的な形式のものであっても良い。
【００７１】
析出工程（３）
析出工程（３）では、不溶物除去工程で得られたフッ素樹脂Ａ溶液からフッ素樹脂Ａを析出さる。フッ素樹脂Ａ溶液の溶媒Ｓ３は、不溶物除去工程（２）で不溶物除去に用いられた、溶媒Ｓ２をそのまま用いても、あるいは方法によっては異なる種類や組成の溶媒を用いることができる。
【００７２】
フッ素樹脂Ａ溶液から重合体を析出させる方法には特に制限はないが、析出工程（３）は、例えば、以下の（３ａ）、（３ｂ）、（３ｃ）又は（３ｄ）のいずれかの工程であることができる。
（３ａ）フッ素樹脂Ａ溶液の温度を低下させてフッ素樹脂Ａを析出させる工程、
（３ｂ）フッ素樹脂Ａ溶液をフッ素樹脂Ａに対する貧溶媒ｃ３に加えることによりフッ素樹脂Ａを析出させる工程、
（３ｃ）フッ素樹脂Ａ溶液に、フッ素樹脂Ａ溶液に対する貧溶媒ｃ３を加えることによりフッ素樹脂Ａを析出させる工程
（３ｄ）フッ素樹脂Ａ溶液から溶媒を揮発させることによりフッ素樹脂Ａを析出させる工程。
【００７３】
析出工程（３ａ）は、フッ素樹脂Ａ溶液の温度を低下させてフッ素樹脂Ａを析出させる工程である。フッ素樹脂Ａ溶液の溶媒Ｓ３は、不溶物除去工程（２）で不溶物除去に用いられた溶媒Ｓ２をそのまま用いても、あるいは方法によっては異なる種類や組成の溶媒を用いることができ、不溶物除去工程（２）で不溶物除去に用いられた良溶媒ｂ２又は、良溶媒ｂ２と貧溶媒ｃ２との混合溶媒を、析出工程（３ａ）における溶媒としてそのまま用いてもよい。即ち、良溶媒ｂ２又は良溶媒ｂ２と貧溶媒ｃ２との混合溶媒は、それぞれフッ素樹脂Ａに対する良溶媒ｂ３又は、フッ素樹脂Ａに対する良溶媒ｂ３とフッ素樹脂Ａに対する貧溶媒ｃ３との混合溶媒とすることができる。フッ素樹脂Ａ溶液におけるフッ素樹脂Ａの濃度は、生産性に優れ、紛体としての取扱い性にすぐれた粒子が得られる観点から、１〜４０重量％であることが好ましく、１〜３０重量％であることが更に好ましく、２〜２０重量％が更に好ましい。生産性に優れ、紛体としての取扱い性にすぐれた粒子が得られる観点から、析出工程に供する溶媒Ｓ３が良溶媒ｂ３と貧溶媒ｃ３との混合溶媒であることが好ましい。析出工程に供する溶媒Ｓ３が良溶媒ｂ３と貧溶媒ｃ３との混合溶媒の場合、良溶媒ｂ３と貧溶媒ｃ３の比率は、生産性に優れ、粉体としての取扱い性に優れた粒子が得られ、加熱溶融品の着色が小さくなることから、良溶媒：貧溶媒の重量比が、１０：９０〜９９：１が好ましく、２０：８０〜９５：５が更に好ましく、３０：７０〜９５：５がまた更に好ましく、３０：７０〜９０：１０が更に好ましく、３０：７０〜８０：２０が更に好ましい。
【００７４】
析出工程（３ａ）において、温度を低下させる前の溶液温度Ｔ１は例えば、３０℃以上であることが好ましく、より好ましくは４０℃以上であり、更に好ましくは５０℃以上であり、温度を低下させた後の溶液温度をＴ２とした場合に、Ｔ１−Ｔ２は好ましくは５℃以上、より好ましくは１０℃以上、より好ましくは１５℃以上、さらに好ましくは２０℃以上であることができる。これにより、フッ素樹脂Ａの析出が十分に行われる。
【００７５】
析出工程（３ａ）において、生産性に優れ、粉体としての取扱い性に優れ、加熱溶融品の着色が小さくなることから、１〜６００分間で温度を低下させることが好ましく、５〜３００分間で温度を低下させることが更に好ましい。
【００７６】
析出工程（３ａ）において、生産性に優れ、粉体としての取扱い性に優れた粒子が得られることから、毎分０．０５〜２０℃の速度で温度を低下させることが好ましく、毎分０．１〜５℃の速度で温度を低下させることが特に好ましい。
【００７７】
析出工程（３ｂ）は、フッ素樹脂Ａ溶液をフッ素樹脂Ａに対する貧溶媒ｃ３に加えることによりフッ素樹脂Ａを析出させる工程であり、析出工程（３ｃ）は、フッ素樹脂Ａ溶液に、フッ素樹脂Ａ溶液に対する貧溶媒ｃ３を加えることによりフッ素樹脂Ａを析出させる工程である。析出工程（３ｂ）及び（３ｃ）におけるフッ素樹脂Ａ溶液の溶媒Ｓ３は、不溶物除去工程（２）で不溶物除去に用いられた溶媒Ｓ２であってもよい。但し、貧溶媒ｃ３との混合により、フッ素樹脂Ａの析出が容易であるという観点からは、不溶物除去工程（２）で不溶物除去に用いられた溶媒ｓ２は良溶媒ｂ２と貧溶媒ｃ２との混合溶媒であることが好ましい。フッ素樹脂Ａの析出が容易であり、加熱溶融品の着色が小さくなるという観点からは、フッ素樹脂Ａ溶液をフッ素樹脂Ａに対する貧溶媒ｃ３に加えることによりフッ素樹脂Ａを析出させる析出工程（３ｂ）が好ましい。一方、粉体としての取扱い性に優れるという観点からは、フッ素樹脂Ａ溶液に、フッ素樹脂Ａ溶液に対する貧溶媒ｃ３を加えることによりフッ素樹脂Ａを析出させる析出工程（３ｃ）が好ましい。
【００７８】
何れの工程においても、生産性に優れ、粒子の互着が防止され、粉体としての取扱い性に優れた粒子が得られることから、貧溶媒ｃ３と混合した後の良溶媒：貧溶媒の重量比は、１０：９０〜９０：１０の範囲であることが好ましく、２０：８０〜８０：２０がより好ましく、３０：７０〜７０：３０が更に好ましく、３０：７０〜６０：４０が一層好ましい。
【００７９】
析出工程（３ｄ）では、フッ素樹脂Ａ溶液から溶媒Ｓ３を揮発させることによりフッ素樹脂Ａを析出させる。溶媒Ｓ３を揮発により除去するという観点から、溶媒Ｓ３は、比較的沸点が低い溶媒であることができる。溶媒Ｓ３の揮発操作は、公知の方法で実施することができるが、例えば、エクセバ等の薄膜蒸発機を用いて溶媒を揮発させる方法、加熱したフラッシュタンクに溶媒を通し溶媒を揮発させる方法、脱揮押出装置を用いて押出機で溶液を加熱して溶媒を揮発させる方法、フッ素樹脂Ａ溶液を水等のフッ素樹脂Ａ溶液が混和しない溶媒に分散させ、加熱するか蒸気を導入することにより溶媒を揮発させる方法（蒸気を導入する場合、スチームストリッピングと一般に呼ばれる）、低沸点の良溶媒と高沸点の貧溶媒を含むフッ素樹脂Ａ溶液を加熱し低沸点の良溶媒を揮発させることによりフッ素樹脂Ａを析出させる方法等が挙げられ、複数の方法を組み合わせてもよい。また、それらの方法により溶媒を除去した後に、ペレタイザー等によりペレット状にフッ素樹脂Ａを加工してもよい。
【００８０】
析出工程（３ａ）〜（３ｄ）は適宜組み合わせて利用することもできる。例えば、不溶物除去工程で得られたフッ素樹脂Ａ溶液を析出工程（３ｂ）又は（３ｃ）に供し、残ったフッ素樹脂Ａ溶液をさらに、析出工程（３ａ）又は（３ｄ）に供して、残存するフッ素樹脂Ａをさらに回収することもできる。
【００８１】
析出工程において、生産性に優れ、粉体としての取扱い性に優れた粒子が得られることから、フッ素樹脂Ａ溶液の撹拌を行うことが好ましく、例えば、撹拌翼による撹拌、振動による撹拌などが挙げられる。析出工程（３ａ）〜（３ｄ）のいずれにおいても、樹脂の析出に際して、溶液の撹拌を行うことが好ましい。
【００８２】
析出工程において、生産性に優れ、粉体としての取扱い性に優れた粒子が得られることから、単位撹拌容量あたりの撹拌機モータ動力の値であるＰｖ値が０．０５〜５０ｋＷ／ｍ3となるよう撹拌しながら温度を下げることにより、粒子状の固体を析出させることが好ましく、Ｐｖ値が０．２〜５０ｋＷ／ｍ3が更に好ましく、０．５〜３０ｋＷ／ｍ3がまた更に好ましく、０．５〜１０ｋＷ／ｍ3が特に好ましい。ここでＰｖ値（ｋＷ／ｍ3）は以下の式（１０）により算出することができる。
【００８３】
【数１】
2020164781.tif 000014
（ここで、Ｎｐ：動力数、ρ：溶液の密度（ｋｇ／ｍ3）、ｎ：撹拌翼の回転数（ｒｐｍ）、ｄ：撹拌翼の直径（ｍｍ）、Ｖ：溶液量（Ｌ）を表す。）
【００８４】
式（１０）におけるＮｐは動力数と呼ばれる無次元数で、撹拌翼の形状により変化する。このＮｐは例えば、「化学装置１９９５年８月号７１−７９頁」や「神鋼ファウドラー技報ｖｏｌ．２８、Ｎｏ．８（１９８４年１０月）、１３−１６頁」などの公知の文献により得ることができる。この際、翼幅ｂと撹拌翼の直径ｄの比ｂ／ｄが文献に記載の撹拌翼と異なる場合には、以下の式（１１）により算出することができる。
【００８５】
実際のＮｐ＝文献に記載のＮｐ×（実際のｂ／ｄ）／（文献に記載のｂ／ｄ）  （１１）
（ここで、Ｎｐ：動力数、ｂ：撹拌翼の翼幅（ｍｍ）、ｄ：撹拌翼の直径（ｍｍ）を表す。）
【００８６】
本発明において、重合工程（１）、不溶物除去工程（２）及び析出工程（３）の組合せには特に制限はないが、フッ素樹脂が粒子として析出する工程を含むことで不純物の少ないフッ素樹脂が得られ、加熱溶融品の着色が小さくなるという観点から、例えば、重合工程（１）が工程（１ａ）又は（１ｃ）であり、かつ析出工程（３）が工程（３ａ）又は（３ｂ）又は（３ｃ）であることが好ましく、また、重合工程（１）が工程（１ｂ）であり、かつ析出工程（３）が工程（３ａ）、（３ｂ）、（３ｃ）又は（３ｄ）であることが好ましい。更に好ましくは、重合工程（１）が工程（１ａ）であり、不溶物除去工程（２）が工程（２ａ）であり、かつ析出工程（３）が工程（３ａ）又は（３ｂ）又は（３ｃ）であることが好ましく、また、重合工程（１）が工程（１ｂ）であり、不溶物除去工程（２）が工程（２ａ）であり、かつ析出工程（３）が工程（３ａ）、（３ｂ）、（３ｃ）又は（３ｄ）であることが好ましい。重合工程（１）及び析出工程（３）の組合せが上記の組合せであると、いずれかの工程において粒子状のフッ素樹脂Ａが得られ、また、更に粒子状のフッ素樹脂Ａを洗浄する等の工程を行うことができるために、加熱溶融品の着色が小さいフッ素樹脂が得られやすいため好ましい。また、嵩密度が高く、紛体としての取扱い性に優れた粒子が得られることから析出工程は工程（３ａ）又は（３ｃ）であることが好ましい。また、粒子析出工程においてトルクの上昇等が起こりにくく、生産性に優れる観点から、析出工程は工程（３ａ）であることが好ましい。
【００８７】
析出工程（３）で得られた、樹脂が析出しているフッ素樹脂Ａ溶液において、得られる樹脂の互着が防止され、紛体としての取扱い性に優れた樹脂が得られることから、貧溶媒ｃ４を添加する貧溶媒添加工程（４）を行うことが好ましい。貧溶媒添加工程（４）における貧溶媒ｃ４の添加量は、生産性に優れ、粒子の互着が防止され、粉体としての取扱い性に優れた樹脂が得られることから、析出工程で得られたフッ素樹脂Ａ含有溶液の重量に対して、０．１倍以上の貧溶媒ｃ４を添加することが好ましく、好ましくは０．５倍以上１倍以上の貧溶媒ｃ４を添加することが更に好ましい。
【００８８】
本発明においては、他にいかなる工程を追加しても良いが、析出工程（３）または貧溶媒添加工程（４）後に、固液分離により固体を取り出す分離工程（５）を含んでいても良い。固液分離方法には特に限定はないが、例えば、加圧ろ過、減圧ろ過、遠心分離、遠心ろ過等が挙げられる。用いるフィルターのサイズには限定は無いが、例えば、補足粒子径が３０μｍ以下のフィルター等が挙げられる。用いるフィルターの材質には限定は無いが、例えば、ポリプロピレン、ポリエチレン、ポリエチレンテレフタレート、ナイロン、ＰＴＦＥ、ＰＥＳ等が挙げられる。
【００８９】
本発明においては、他にいかなる工程を追加しても良く、フッ素樹脂Ａの粒子を洗浄する洗浄工程及び／又は乾燥させる乾燥工程を含んでいても良い。洗浄工程（６）においては、貧溶媒ｃ６を用いることが好ましく、貧溶媒ｃ６は、好ましくは２５℃において、フッ素樹脂Ａを析出させる有機溶媒である。乾燥方法には特に限定はないが、例えば、真空乾燥、減圧乾燥、常圧乾燥、送風乾燥、振盪乾燥、温風乾燥、加熱乾燥などが挙げられる。
【００９０】
本発明においては、析出工程（３）で得られたフッ素樹脂Ａが析出している溶液又は貧溶媒添加工程（４）で貧溶媒ｃ４を添加した溶液からフッ素樹脂Ａを分離する分離工程（５）、分離したフッ素樹脂Ａを貧溶媒ｃ６で洗浄する洗浄工程（６）をさらに含んでいることが好ましい。これにより、より黄色度に優れた粒子が得られる。
【００９１】
また、加熱溶融成形品におけるヘイズを効果的に小さくすることができることから、貧溶媒ｃ６として９９％補足粒子径が５μｍ以下のフィルター又は孔径５μｍ以下のスクリーンフィルターでろ過した溶媒を用いることが好ましい。
【実施例】
【００９２】
以下、本発明を実施例に基づいて更に詳細に説明する。但し、実施例は本発明の例示であって、本発明は実施例に限定される意図ではない。
【００９３】
＜物性測定方法＞
（１）重量平均分子量Ｍｗ
東ソー（株）製のカラムＴＳＫｇｅｌ  ＳｕｐｅｒＨＺＭ−Ｍ、ＲＩ検出器を備えたゲルパーミッションクロマトグラフィーを用いて測定を行った。溶離液としてアサヒクリンＡＫ−２２５（旭硝子株式会社製）に、ＡＫ−２２５に対して１０ｗｔ％の１，１，１，３，３，３−ヘキサフルオロ−２−プロパノール（和光純薬工業製）を添加したものを用いた。標準試料としてＡｇｉｌｅｎｔ製の標準ポリメタクリル酸メチルを用い、試料と標準試料の溶出時間からポリメタクリル酸メチル換算の重量平均分子量Ｍｗを算出した。
【００９４】
（２）体積平均粒子径の測定
マイクロトラック・ベル社製マイクロトラックＭＴ３０００を用い、分散媒としてメタノ−ルを使用して体積平均粒子径（単位：μｍ）を測定した。
【００９５】
（３）Ｐｖ値の算出
単位撹拌容量あたりの撹拌機モータ動力の値であるＰｖ値は以下の式より算出した。４枚ナナメパドル撹拌翼（翼径５０ｍｍ、斜め４５°）を用いた時のＮｐは４．２を用いた。
【数２】
2020164781.tif 000015
（ここで、Ｎｐ：動力数、ρ：溶液の密度（ｋｇ／ｍ3）、ｎ：撹拌翼の回転数（ｒｐｍ）、ｄ：撹拌翼の直径（ｍｍ）、Ｖ：溶液量（Ｌ）を表す。）。
【００９６】
（４）ヘイズの測定
厚さ１ｍｍの板の中央がくり抜いてある金型を、ポリイミドフィルムを乗せた平滑な金属板の上に乗せ、フッ素樹脂をくり抜いてある箇所に乗せ、その上にポリイミドフィルム、金属板を乗せて挟み、プレス機に乗せ、圧力をかけずに２８０℃で１０分間加熱した後、プレス機で圧力１０MＰa、２８０℃で１０分間加熱プレスした後、脱圧と圧力１０ＭＰａをかけ加熱プレスすることを５分間繰り返した後、プレス機で２８０℃、圧力１０ＭＰａで１０分間加熱プレスを行い、その後脱圧し、金属板で挟んだ成形物を更に冷却用の金属板で挟み冷却することで加熱プレス成形品（厚さ１ｍｍ）を得た。得られた加熱プレス成形品（厚さ１ｍｍ）について、日本電色工業（株）製ヘーズメーターＮＤＨ５０００（光源：白色ＬＥＤ）を用いてＪＩＳ  Ｋ７１３６に従って測定することで、ヘイズ（％）を求めた。
【００９７】
（５）不溶分量の測定
フッ素樹脂に１，１，１，２，３，４，４，５，５，５−デカフルオロ−３−メトキシ−２−（トリフルオロメチル）ペンタン（Ｃ2Ｆ5ＣＦ（ＯＣＨ3）Ｃ3Ｆ7、スリーエムジャパン社製、Ｎｏｖｅｃ７３００）を加え、固形分濃度が１０重量％になるように調製する。５０℃で５ｈ溶解させ、振盪攪拌することによりフッ素樹脂の溶液を調製する。該溶液を予め重量を記録した孔径０．１μｍのＰＴＦＥ製メンブレンフィルターを備えた加圧ろ過器により加圧ろ過し、予め孔径０．１μｍのフィルターで異物を除去したＮｏｖｅｃ７３００を用いて、加圧ろ過器に異物を除去したＮｏｖｅｃ７３００を入れて加圧ろ過することを繰り返すことにより残存するフッ素樹脂を洗浄した後に、フィルターを取り出し、真空乾燥し、得られたフィルターの重量をろ過前のフィルター重量で引くことでフィルター上の残存物量を求め、フィルター上の残存物量を使用した樹脂の重量で割り、割合を求めることで不溶物の量（重量％）を求めた。
【００９８】
（６）嵩密度の測定
単位容量あたりの高さを予め測定した容積１３．５ｍＬのガラス製サンプル管（水１０ｍＬを入れた時の液面高さが２．８ｃｍ）にフッ素樹脂Ａを振動を加えずに秤量して入れ、その時の粉の高さと粉の重量から、以下の式に従って、嵩密度を算出できる。この時の嵩密度はゆるみ嵩密度と呼ばれる。
嵩密度＝（粉の重量（ｇ））／（（粉の高さ（ｃｍ）／０．２８（ｃｍ／ｍＬ））
【００９９】
（７）黄色度（ＹＩ）の測定
内径２６．４ｍｍのシャーレ（株式会社フラット製フラットシャーレのフタと受器のセットのうち受器のみ、受器の底部のガラス厚み１ｍｍ）にフッ素樹脂２．０ｇを秤量し、イナートオーブン（ヤマト科学製ＤＮ４１１Ｉ）に入れ、エアー気流下（２０Ｌ／ｍｉｎ）で、室温で３０分静置した後、３０分かけて２８０℃まで昇温後、２８０℃で２４ｈ加熱した。その後、エアー気流下（２０Ｌ／ｍｉｎ）を維持しながら、オーブンの扉を閉めたままにして、イナートオーブンの電源を切り、１２ｈ放冷後、サンプルを取出すことで、シャーレ上に厚さ３ｍｍ、直径２６．４ｍｍのフッ素樹脂加熱溶融成型品を得た。この時、エアーとしては、コンプレッサーで圧縮した空気を除湿機に通したもの（露点温度−２０℃以下）を用いた。得られたフッ素樹脂加熱溶融成形品をシャーレごと、分光光度計（日立ハイテクサイエンス社製Ｕ−４１００）を用いて、波長２００ｎｍ〜１５００ｎｍにおいて、１ｎｍ間隔で各波長における透過率を測定した。測定した透過率のデータから波長３８０ｎｍ〜７８０ｎｍにおける５ｎｍ間隔のデータを抽出し、ＪＩＳ  Ｚ８７０１の方法にのっとり、ＸＹＺ表色系の三刺激値Ｘ、Ｙ、Ｚを計算し、ＪＩＳ  Ｋ７３７３の方法にのっとり、Ｃ光源（補助イルミナントＣ）におけるＹＩを計算し、フッ素樹脂加熱溶融成型品のシャーレ込みのＹＩを求めた。シャーレ単体（受器のみ）のＹＩを測定し、フッ素樹脂成型品のシャーレ込みのＹＩからシャーレ単体（受器のみ）のＹＩを引くことで、厚さ３ｍｍのフッ素樹脂加熱溶融成型品のＹＩを求めた。なお、シャーレ単体（受器のみ）のＹＩは０．２１であった。
【０１００】
実施例１
容量７５ｍＬのガラスアンプルに開始剤としてビス（２，３，４，５，６−ペンタフルオロベンゾイル）パーオキサイド０．１７３ｇ（０．０００４１０モル）、単量体としてパーフルオロ（４−メチル−２−メチレン−１，３−ジオキソラン）２０．０ｇ（０．０８２０モル）、重合溶媒としてＮｏｖｅｃ７３００（スリーエムジャパン社製、Ｃ2Ｆ5ＣＦ（ＯＣＨ3）Ｃ3Ｆ7）８０．００ｇ、連鎖移動剤としてクロロホルム（和光純薬社製）２．２２ｇ（０．０１８６モル）を入れ、凍結脱気による窒素置換と抜圧を繰り返したのち減圧状態で熔封した（単量体／溶剤＝２０／８０（ｗｔ／ｗｔ））。このアンプルを５５℃の恒温槽に入れ、２４時間保持することによりラジカル溶液重合を行ったところ、樹脂が溶解した粘稠な液が得られた。室温まで冷却後アンプルを開封し、粘度調整のため樹脂溶液を１００ｇのＮｏｖｅｃ７３００で希釈して樹脂希釈溶液を作製した（固形分濃度１０重量％）。孔径０．１μｍのＰＴＦＥメンブレンフィルター（ＡＤＶＡＮＴＥＣ社製Ｔ０１０Ａ）を備えた加圧ろ過装置（ＡＤＶＡＮＴＥＣ社製）に前記樹脂希釈溶液を入れ、加圧ろ過することにより、溶媒に不溶な成分を除去した。
【０１０１】
この溶液を５０℃に加温した４枚ナナメパドル撹拌翼（翼径５０ｍｍ、翼幅１２ｍｍ、斜め４５°）、スリーワンモーター、ウォーターバスを備えた容量１０００ｍＬのセパラブルフラスコに移し、２００ｒｐｍで撹拌しながら５０℃に加温し５分保持した後、２７０ｇのゼオローラＨ（日本ゼオン製、１，２，２，３，３，４，４−ヘプタフルオロシクロペンタン）を加え、２００ｒｐｍで撹拌しながら５０℃で５分保持した（ゼオローラＨ／Ｎｏｖｅｃ７３００＝６０／４０（ｗｔ／ｗｔ））。６００ｒｐｍで撹拌しながら（Ｐｖ値：８．１ｋｗ／ｍ3）、ウォーターバスを外し、空気中で放冷し、約３０分で３０℃まで冷却することにより粒子状の固体が得られた。その後、６００ｒｐｍで撹拌しながら、更に、１５０ｇのゼオローラＨを加えた（ゼオローラＨ／Ｎｏｖｅｃ７３００＝７０／３０（ｗｔ／ｗｔ））。吸引ろ過を行い、アセトン洗浄を２回行い、加熱下で真空乾燥することでフッ素樹脂Ａの粒子を得た。得られた樹脂は、重量平均分子量が７．２×１０4であり、体積平均粒径８８μｍの微粒子であり、粗粒の殆ど無いものであった。このとき、アセトンは予め０．１μｍＰＴＦＥフィルターでろ過したものを用いた。フッ素樹脂の評価結果を表１に示す。一方、樹脂希釈溶液のろ過に用いたＰＴＦＥフィルターに、Ｎｏｖｅｃ７３００を５０ｇ通液して洗浄する操作を５回繰り返し、乾燥した。得られたフィルター上の不溶物を顕微ＩＲにて確認したところ、パーフルオロ（４−メチル−２−メチレン−１，３−ジオキソラン）残基単位を含むフッ素樹脂成分を含むことを確認した。この樹脂成分（不要物）を除去することで、フッ素樹脂のヘイズは比較例１に比べ明らかに低下した。
【０１０２】
実施例２
磁気撹拌子を備えた直径３０ｍｍのガラスアンプルに開始剤としてビス（２，３，４，５，６−ペンタフルオロベンゾイル）パーオキサイド０．０８６５ｇ（０．０００２０５モル）をヘキサフルオロベンゼン０．２６０ｇに溶解した溶液を入れ、単量体としてパーフルオロ（４−メチル−２−メチレン−１，３−ジオキソラン）１０．０ｇ（０．０２０５モル）、重合溶媒としてゼオローラ−Ｈ（日本ゼオン製、１，２，２，３，３，４，４−ヘプタフルオロシクロペンタン）３９．７４ｇ、連鎖移動剤としてクロロホルム（和光純薬製）１．１１１ｇ（０．００９３１モル）を入れ、凍結脱気による窒素置換と抜圧を繰り返したのち減圧状態で熔封した（連鎖移動剤の量：単量体と連鎖移動剤の合計に対し１０重量％）。このアンプルが直立した状態で磁気撹拌子をスターラーにより撹拌しながら、５５℃で２４時間保持することにより沈殿重合を行ったところ、白濁し、樹脂が重合溶媒に析出したスラリーが得られた。室温まで冷却後アンプルを開封し、生成した樹脂粒子を含む液を濾別し、アセトンで洗浄し、真空乾燥することより体積平均粒径９５μｍの粒子状のパーフルオロ（４−メチル−２−メチレン−１，３−ジオキソラン）樹脂を得た。得られたフッ素樹脂１０．０ｇに９０ｇのＮｏｖｅｃ７３００（スリーエムジャパン社製、Ｃ2Ｆ5ＣＦ（ＯＣＨ3）Ｃ3Ｆ7）を加え、５０℃で４時間加熱することにより樹脂を溶解させ、樹脂希釈溶液を作製した（固形分濃度１０重量％）。孔径０．１μｍのＰＴＦＥメンブレンフィルター（ＡＤＶＡＮＴＥＣ社製Ｔ０１０Ａ）を備えた加圧ろ過装置（ＡＤＶＡＮＴＥＣ社製）に前記樹脂希釈溶液を入れ、加圧ろ過することにより、溶媒に不溶な成分を除去した。アンカー翼を備えたプラスチック製カップにアセトン２Ｌを入れ、攪拌下、前記の加圧ろ過した樹脂希釈溶液をビーカーに加えることで樹脂を析出させ、析出した樹脂をろ過により回収後、アセトン洗浄を１回し、真空乾燥することにより、粉末状のパーフルオロ（４−メチル−２−メチレン−１，３−ジオキソラン）樹脂を得た。得られたフッ素樹脂の重量平均分子量は９．７×１０4であった。フッ素樹脂の評価結果を表１に示す。このとき、アセトンは予め０．１μｍＰＴＦＥフィルターでろ過したものを用いた。一方、樹脂希釈溶液のろ過に用いたＰＴＦＥフィルターに、Ｎｏｖｅｃ７３００を５０ｇ通液して洗浄する操作を５回繰り返し、乾燥した。得られたフィルター上の不溶物を顕微ＩＲにて確認したところ、パーフルオロ（４−メチル−２−メチレン−１，３−ジオキソラン）残基単位を含むフッ素樹脂成分を含むことを確認した。この樹脂成分（不要物）を除去することで、フッ素樹脂のヘイズは比較例１に比べ明らかに低下した。
【０１０３】
実施例３
容量７５ｍＬのガラスアンプルに開始剤としてビス（２，３，４，５，６−ペンタフルオロベンゾイル）パーオキサイド０．１７３ｇ（０．０００４１０モル）、単量体としてパーフルオロ（４−メチル−２−メチレン−１，３−ジオキソラン）２０．０ｇ（０．０８２０モル）、重合溶媒としてＮｏｖｅｃ７３００（スリーエムジャパン社製、Ｃ2Ｆ5ＣＦ（ＯＣＨ3）Ｃ3Ｆ7）８０．００ｇ、連鎖移動剤としてクロロホルム（和光純薬社製）２．２２ｇ（０．０１８６モル）を入れ、凍結脱気による窒素置換と抜圧を繰り返したのち減圧状態で熔封した（単量体／溶剤＝２０／８０（ｗｔ／ｗｔ））。このアンプルを５５℃の恒温槽に入れ、２４時間保持することによりラジカル溶液重合を行ったところ、樹脂が溶解した粘稠な液が得られた。室温まで冷却後アンプルを開封し、粘度調整のため樹脂溶液を１００ｇのＮｏｖｅｃ７３００で希釈して樹脂希釈溶液を作製した（固形分濃度１０重量％）。孔径０．１μｍのＰＴＦＥメンブレンフィルター（ＡＤＶＡＮＴＥＣ社製Ｔ０１０Ａ）を備えた加圧ろ過装置（ＡＤＶＡＮＴＥＣ社製）に前記樹脂希釈溶液を入れ、加圧ろ過することにより、溶媒に不溶な成分を除去した。
【０１０４】
この溶液を５０℃に加温した４枚ナナメパドル撹拌翼（翼径５０ｍｍ、翼幅１２ｍｍ、斜め４５°）、スリーワンモーター、ウォーターバスを備えた容量１０００ｍＬのセパラブルフラスコに移し、６００ｒｐｍで撹拌しながら（Ｐｖ値：２０．６ｋｗ／ｍ3）、４２０ｇのゼオローラＨ（日本ゼオン製、１，２，２，３，３，４，４−ヘプタフルオロシクロペンタン）をゆっくり加えることにより粒子状の固体が得られた（ゼオローラＨ／Ｎｏｖｅｃ７３００＝７０／３０（ｗｔ／ｗｔ）、添加終了後のＰｖ値：６．１ｋｗ／ｍ3）。吸引ろ過を行い、アセトン洗浄を２回行い、加熱下で真空乾燥することでフッ素樹脂Ａの粒子を得た。得られた樹脂は、重量平均分子量が７．９×１０4であり、体積平均粒径８７μｍの微粒子であり、粗粒の殆ど無いものであった。このとき、析出工程以降におけるゼオローラＨ、Ｎｏｖｅｃ７３００、アセトンは予め０．１μｍＰＴＦＥフィルターでろ過したものを用いた。フッ素樹脂の評価結果を表１に示す。一方、樹脂希釈溶液のろ過に用いたＰＴＦＥフィルターに、Ｎｏｖｅｃ７３００を５０ｇ通液して洗浄する操作を５回繰り返し、乾燥した。得られたフィルター上の不溶物を顕微ＩＲにて確認したところ、パーフルオロ（４−メチル−２−メチレン−１，３−ジオキソラン）残基単位を含むフッ素樹脂成分を含むことを確認した。この樹脂成分（不要物）を除去することで、フッ素樹脂のヘイズは比較例１に比べ明らかに低下した。
【０１０５】
実施例４
容量７５ｍＬのガラスアンプルに開始剤としてビス（２，３，４，５，６−ペンタフルオロベンゾイル）パーオキサイド０．１７３ｇ（０．０００４１０モル）、単量体としてパーフルオロ（４−メチル−２−メチレン−１，３−ジオキソラン）２０．０ｇ（０．０８２０モル）、重合溶媒としてＮｏｖｅｃ７３００（スリーエムジャパン社製、Ｃ2Ｆ5ＣＦ（ＯＣＨ3）Ｃ3Ｆ7）８０．００ｇ、連鎖移動剤としてクロロホルム（和光純薬社製）２．２２ｇ（０．０１８６モル）を入れ、凍結脱気による窒素置換と抜圧を繰り返したのち減圧状態で熔封した（単量体／溶剤＝２０／８０（ｗｔ／ｗｔ））。このアンプルを５５℃の恒温槽に入れ、２４時間保持することによりラジカル溶液重合を行ったところ、樹脂が溶解した粘稠な液が得られた。室温まで冷却後アンプルを開封し、粘度調整のため樹脂溶液を１００ｇのＮｏｖｅｃ７３００で希釈して樹脂希釈溶液を作製した（固形分濃度１０重量％）。孔径０．１μｍのＰＴＦＥメンブレンフィルター（ＡＤＶＡＮＴＥＣ社製Ｔ０１０Ａ）を備えた加圧ろ過装置（ＡＤＶＡＮＴＥＣ社製）に前記樹脂希釈溶液を入れ、加圧ろ過することにより、溶媒に不溶な成分を除去した。アンカー翼を備えたプラスチック製カップにアセトン２Ｌを入れ、攪拌下、前記の加圧ろ過した樹脂希釈溶液をビーカーに加えることで樹脂を析出させ、析出した樹脂をろ過により回収後、アセトン洗浄を２回行い、真空乾燥することにより、粉末状のパーフルオロ（４−メチル−２−メチレン−１，３−ジオキソラン）樹脂を得た。得られたフッ素樹脂の重量平均分子量は５．７×１０4であった。このとき、アセトンは予め０．１μｍＰＴＦＥフィルターでろ過したものを用いた。フッ素樹脂の評価結果を表１に示す。一方、樹脂希釈溶液のろ過に用いたＰＴＦＥフィルターに、Ｎｏｖｅｃ７３００を５０ｇ通液して洗浄する操作を５回繰り返し、乾燥した。得られたフィルター上の不溶物を顕微ＩＲにて確認したところ、パーフルオロ（４−メチル−２−メチレン−１，３−ジオキソラン）残基単位を含むフッ素樹脂成分を含むことを確認した。この樹脂成分（不要物）を除去することで、フッ素樹脂のヘイズは比較例１に比べ明らかに低下した。
【０１０６】
実施例５
容量７５ｍＬのガラスアンプルに開始剤としてビス（２，３，４，５，６−ペンタフルオロベンゾイル）パーオキサイド０．１７３ｇ（０．０００４１０モル）、単量体としてパーフルオロ（４−メチル−２−メチレン−１，３−ジオキソラン）２０．０ｇ（０．０８２０モル）、重合溶媒としてＮｏｖｅｃ７３００（スリーエムジャパン社製、Ｃ2Ｆ5ＣＦ（ＯＣＨ3）Ｃ3Ｆ7）８０．００ｇ、連鎖移動剤としてクロロホルム（和光純薬社製）２．２２ｇ（０．０１８６モル）を入れ、凍結脱気による窒素置換と抜圧を繰り返したのち減圧状態で熔封した（単量体／溶剤＝２０／８０（ｗｔ／ｗｔ））。このアンプルを５５℃の恒温槽に入れ、２４時間保持することによりラジカル溶液重合を行ったところ、樹脂が溶解した粘稠な液が得られた。室温まで冷却後アンプルを開封した（固形分濃度２０重量％）。孔径５μｍのＰＴＦＥメンブレンフィルター（ＡＤＶＡＮＴＥＣ社製Ｔ５００Ａ）を備えた加圧ろ過装置（ＡＤＶＡＮＴＥＣ社製）に前記樹脂溶液を入れ、加圧ろ過することにより、溶媒に不溶な成分を除去した。粘度調整のため樹脂溶液を予め０．１μｍＰＴＦＥフィルターでろ過した１００ｇのＮｏｖｅｃ７３００で希釈して樹脂希釈溶液を作製した（固形分濃度１０重量％）。アンカー翼を備えたプラスチック製カップにアセトン２Ｌを入れ、攪拌下、前記の加圧ろ過した樹脂希釈溶液をビーカーに加えることで樹脂を析出させ、析出した樹脂をろ過により回収後、アセトン洗浄を２回行い、真空乾燥することにより、粉末状のパーフルオロ（４−メチル−２−メチレン−１，３−ジオキソラン）樹脂を得た。得られたフッ素樹脂の重量平均分子量は５．５×１０4であった。このとき、アセトンは予め０．１μｍＰＴＦＥフィルターでろ過したものを用いた。フッ素樹脂の評価結果を表１に示す。一方、樹脂希釈溶液のろ過に用いたＰＴＦＥフィルターに、Ｎｏｖｅｃ７３００を５０ｇ通液して洗浄する操作を５回繰り返し、乾燥した。得られたフィルター上の不溶物を顕微ＩＲにて確認したところ、パーフルオロ（４−メチル−２−メチレン−１，３−ジオキソラン）残基単位を含むフッ素樹脂成分を含むことを確認した。この樹脂成分（不要物）を除去することで、フッ素樹脂のヘイズは比較例１に比べ明らかに低下した。
【０１０７】
実施例６
容量７５ｍＬのガラスアンプルに開始剤としてビス（２，３，４，５，６−ペンタフルオロベンゾイル）パーオキサイド０．１７３ｇ（０．０００４１０モル）、パーフルオロ（４−メチル−２−メチレン−１，３−ジオキソラン）２０．０ｇ（０．０８２０モル）、重合溶媒としてＦＣ−７２（スリーエムジャパン社製、パーフルオロヘキサン）８０．００ｇ、連鎖移動剤としてクロロホルム（和光純薬社製）２．２２ｇ（０．０１８６モル）を入れ、凍結脱気による窒素置換と抜圧を繰り返したのち減圧状態で熔封した（単量体／溶剤＝２０／８０（ｗｔ／ｗｔ））。このアンプルを５５℃の恒温槽に入れ、２４時間保持することによりラジカル溶液重合を行ったところ、樹脂が溶解した粘稠な液が得られた。室温まで冷却後アンプルを開封した（固形分濃度２０重量％）。室温まで冷却後アンプルを開封し、粘度調整のため樹脂溶液を１００ｇのＦＣ−７２で希釈して樹脂希釈溶液を作製した（固形分濃度１０重量％）。孔径０．１μｍのＰＴＦＥメンブレンフィルター（ＡＤＶＡＮＴＥＣ社製Ｔ０１０Ａ）を備えた加圧ろ過装置（ＡＤＶＡＮＴＥＣ社製）に前記樹脂希釈溶液を入れ、加圧ろ過することにより、溶媒に不溶な成分を除去した。アンカー翼を備えたプラスチック製カップにヘキサン２Ｌを入れ、攪拌下、前記の加圧ろ過した樹脂希釈溶液をビーカーに加えることで樹脂を析出させ、析出した樹脂をろ過により回収後、アセトン洗浄を２回行い、真空乾燥することにより、粉末状のパーフルオロ（４−メチル−２−メチレン−１，３−ジオキソラン）樹脂を得た。得られたフッ素樹脂の重量平均分子量は７．２×１０4であった。このとき、ヘキサン、アセトンは予め０．１μｍＰＴＦＥフィルターでろ過したものを用いた。フッ素樹脂の評価結果を表１に示す。一方、樹脂希釈溶液のろ過に用いたＰＴＦＥフィルターに、Ｎｏｖｅｃ７３００を５０ｇ通液して洗浄する操作を５回繰り返し、乾燥した。得られたフィルター上の不溶物を顕微ＩＲにて確認したところ、パーフルオロ（４−メチル−２−メチレン−１，３−ジオキソラン）残基単位を含むフッ素樹脂成分を含むことを確認した。この樹脂成分（不要物）を除去することで、フッ素樹脂のヘイズは比較例１に比べ明らかに低下した。
【０１０８】
実施例７
容量７５ｍＬのガラスアンプルに開始剤としてビス（２，３，４，５，６−ペンタフルオロベンゾイル）パーオキサイド０．１７３ｇ（０．０００４１０モル）、単量体としてパーフルオロ（４−メチル−２−メチレン−１，３−ジオキソラン）２０．０ｇ（０．０８２０モル）、重合溶媒としてヘキサフルオロベンゼン（東京化成工業製）８０．００ｇ、連鎖移動剤としてクロロホルム（和光純薬社製）２．２２ｇ（０．０１８６モル）を入れ、凍結脱気による窒素置換と抜圧を繰り返したのち減圧状態で熔封した（単量体／溶剤＝２０／８０（ｗｔ／ｗｔ））。このアンプルを５５℃の恒温槽に入れ、２４時間保持することによりラジカル溶液重合を行ったところ、樹脂が溶解した粘稠な液が得られた。室温まで冷却後アンプルを開封した（固形分濃度２０重量％）。室温まで冷却後アンプルを開封し、粘度調整のため樹脂溶液を１００ｇのヘキサフルオロベンゼンで希釈して樹脂希釈溶液を作製した（固形分濃度１０重量％）。孔径０．１μｍのＰＴＦＥメンブレンフィルター（ＡＤＶＡＮＴＥＣ社製Ｔ０１０Ａ）を備えた加圧ろ過装置（ＡＤＶＡＮＴＥＣ社製）に前記樹脂希釈溶液を入れ、加圧ろ過することにより、溶媒に不溶な成分を除去した。アンカー翼を備えたプラスチック製カップにクロロホルム２Ｌを入れ、攪拌下、前記の加圧ろ過した樹脂希釈溶液をビーカーに加えることで樹脂を析出させ、析出した樹脂をろ過により回収後、真空乾燥することにより、粉末状のパーフルオロ（４−メチル−２−メチレン−１，３−ジオキソラン）樹脂を得た。得られたフッ素樹脂の重量平均分子量は６．５×１０4であった。フッ素樹脂の評価結果を表１に示す。一方、樹脂希釈溶液のろ過に用いたＰＴＦＥフィルターに、Ｎｏｖｅｃ７３００を５０ｇ通液して洗浄する操作を５回繰り返し、乾燥した。得られたフィルター上の不溶物を顕微ＩＲにて確認したところ、パーフルオロ（４−メチル−２−メチレン−１，３−ジオキソラン）残基単位を含むフッ素樹脂成分を含むことを確認した。この樹脂成分（不要物）を除去することで、フッ素樹脂のヘイズは比較例１に比べ明らかに低下した。
【０１０９】
比較例１
非特許文献１のＴａｂｌｅ  ２のＳａｍｐｌｅ９３の記載に従って行った。ただし、再沈精製時のポリマー濃度については記載が無かったため、１０ｗｔ％まで希釈して行った。容量７５ｍＬのガラスアンプルに開始剤としてビス（２，３，４，５，６−ペンタフルオロベンゾイル）パーオキサイド０．０８８０ｇ（０．０００２０９モル）、単量体としてパーフルオロ（４−メチル−２−メチレン−１，３−ジオキソラン）２０．０ｇ（０．０８２０モル）、重合溶媒としてヘキサフルオロベンゼン３２．６３ｇを入れ、凍結脱気による窒素置換と抜圧を繰り返したのち減圧状態で熔封した（単量体／溶剤＝３８／６２（ｗｔ／ｗｔ））。このアンプルを６０℃の恒温槽に入れ、２４時間保持することによりラジカル溶液重合を行ったところ、樹脂が溶解した粘稠な液が得られた。室温まで冷却後アンプルを開封し、粘度調整のため樹脂溶液をヘキサフルオロベンゼン１４７ｇで希釈して樹脂希釈溶液を作製した。アンカー翼を備えたビーカーにクロロホルム１Ｌを入れ、攪拌下、前記の樹脂希釈溶液をビーカーに加えることで樹脂を析出させ、析出した樹脂をろ過により回収後、真空乾燥することにより、不定形のパーフルオロ（４−メチル−２−メチレン−１，３−ジオキソラン）樹脂を得た。得られたフッ素樹脂の２８０℃２４ｈ加熱後の成形品は泡多数であったが、着色は目視観察で実施例１より強く着色しており、実施例７と比較し、同等かやや着色が強いものであった。さらに得られたフッ素樹脂について、平均的な大きさのものを定規で大きさを測ったところ、平均的な大きさは約１０ｍｍであった。得られたフッ素樹脂の重量平均分子量は３．７×１０5であった。フッ素樹脂の評価結果を表１に示す。
【０１１０】
【表１】
2020164781.tif 000016
【０１１１】
参考例１
実施例１で作製したフッ素樹脂Ａ（重量平均分子量Ｍｗ＝７．２×１０4）を５０℃でフッ素樹脂Ａの２０倍量（ｗ／ｗ）の各種有機溶媒に５時間以上浸漬し、溶解するかを目視で確認したところ、以下の通りの結果となった。
溶解する：ＦＣ−７２、ＦＣ−７７０、Ｎｏｖｅｃ７２００、Ｎｏｖｅｃ７３００、ヘキサフルオロベンゼン。これらの溶媒に溶解した溶液を２５℃まで冷却したところ、いずれも溶解した状態を維持していた。いずれも、溶け残りは殆ど無く、溶解度９０ｗｔ％以上のものであった。
溶解しない：ゼオローラＨ、ＡＥ−３０００、トリフルオロエタノール、酢酸エチル、クロロホルム、アセトン、ヘキサン。いずれも、２５℃に冷却後、ろ過、乾燥後のフッ素樹脂Ａの回収率は８０％を超え、溶解度は２０ｗｔ％未満のものであった。
【０１１２】
参考例２
フッ素樹脂Ａ（重量平均分子量Ｍｗ＝７．２×１０4）をＮｏｖｅｃ７３００に固形分濃度１０重量％で溶解させたフッ素樹脂Ａ溶液を２５℃でフッ素樹脂Ａ溶液の１０倍量の以下の有機溶媒に滴下した際、固体が析出するかを目視で確認したところ、以下の通りの結果となった。
固体は析出しなかった：ＦＣ−７２、ＦＣ−７７０、Ｎｏｖｅｃ７２００、Ｎｏｖｅｃ７３００、ヘキサフルオロベンゼン。いずれも、析出物は無く、溶解度９０ｗｔ％以上のものであった。
固体が析出した：ゼオローラＨ、ＡＥ−３０００、トリフルオロエタノール、酢酸エチル、クロロホルム、アセトン、ヘキサン。いずれも、ろ過、乾燥後のフッ素樹脂Ａの回収率は８０％を超え、溶解度は２０ｗｔ％未満のものであった。
【産業上の利用可能性】
【０１１３】
本発明は、フッ素樹脂に関連する分野において有用である。